(57)【要約】  インドール環及びシアノエテニル構造を有する、下記一般式（Ａ）で表される特定構造の化合物。2019202815.tif 000035（式中、Ａｒは、インドール環であり、Ｒ１は、シアノ基、−ＣＯＯＲなどを表し、Ｒは、それぞれ独立に、水素原子、炭素原子数１〜４０のアルキル基、炭素原子数６〜３０のアリール基、炭素原子数７〜３０のアリールアルキル基などを表し、Ｒ２は、水素原子、炭素原子数１〜４０のアルキル基などを表し、ｎは、１〜１０の整数を表し、Ｘは、ｎ価の基を表す。）
2019202815.tif 000002
【特許請求の範囲】
【請求項１】
下記一般式（Ａ）で表される化合物。
【化１】
2019202815.tif 000033
（式中、Ａｒは、インドール環であり、
Ｒ１は、シアノ基、−ＣＯＯＲ、−ＯＣＯＲ、−ＣＯＮＨＲ、−ＮＨＣＯＲ、−ＣＯＯＮＨＲ、−ＮＨＣＯＯＲ、−ＣＯＲ、−ＳＯ２Ｒ、−ＳＯＲ、−ＳＯ２ＮＲＲ’、ハロゲン原子、ニトロ基又はホスホノ基を表し、
Ｒ及びＲ’は、それぞれ独立に、水素原子、炭素原子数１〜４０のアルキル基、炭素原子数６〜３０のアリール基、炭素原子数７〜３０のアリールアルキル基又は炭素原子数２〜２０の複素環含有基を表し、
Ｒ２は、水素原子、ハロゲン原子、シアノ基、ニトロ基、炭素原子数１〜４０のアルキル基、炭素原子数６〜３０のアリール基、炭素原子数７〜３０のアリールアルキル基又は炭素原子数２〜２０の複素環含有基を表し、
Ｒ及びＲ’並びにＲ２で表されるアルキル基、アリール基、アリールアルキル基及び複素環含有基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ''−、＞Ｐ＝Ｏ、−Ｓ−Ｓ−、−ＳＯ２−又はこれらの組み合わせで置換されていてもよく、Ｒ''は、水素原子又は炭素原子数１〜８のアルキル基を表し、
Ｒ及びＲ’並びにＲ２で表されるアルキル基、アリール基、アリールアルキル基及び複素環含有基中の水素原子は、エチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基、リン酸基、又はカルボキシル基、スルホ基、ホスホン酸基若しくはリン酸基の塩で置換されていてもよく、
ｎは、１〜１０の整数を表し、
Ｘは、ｎ価の基を表す。）
【請求項２】
前記化合物が、下記一般式（Ａ１）、（Ａ２）又は（Ａ３）で表される化合物である、請求項１に記載の化合物。
【化２】
2019202815.tif 000034
（式中、Ｒ１、Ｒ２、Ｒ、Ｒ’、ｎ及びＸは、一般式（Ａ）におけるＲ１、Ｒ２、Ｒ、Ｒ’、ｎ及びＸと同じであり、
Ｒ３及びＲ４は、水素原子、ハロゲン原子、シアノ基、ニトロ基、炭素原子数１〜４０のアルキル基、炭素原子数６〜３０のアリール基、炭素原子数７〜３０のアリールアルキル基又は炭素原子数２〜２０の複素環含有基を表し、
Ｒ５及びＲ５５は、それぞれ独立に、ハロゲン原子、シアノ基、ニトロ基、炭素原子数１〜４０のアルキル基、炭素原子数６〜３０のアリール基、炭素原子数７〜３０のアリールアルキル基又は炭素原子数２〜２０の複素環含有基を表し、
Ｒ３及びＲ４並びにＲ５及びＲ５５で表されるアルキル基、アリール基、アリールアルキル基及び複素環含有基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ''−、＞Ｐ＝Ｏ、−Ｓ−Ｓ−、−ＳＯ２−又はこれらの組み合わせで置換されていてもよく、Ｒ''は、水素原子又は炭素原子数１〜８のアルキル基を表し、
Ｒ３及びＲ４並びにＲ５及びＲ５５で表されるアルキル基、アリール基、アリールアルキル基及び複素環含有基中の水素原子は、エチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基、リン酸基、又はカルボキシル基、スルホ基、ホスホン酸基若しくはリン酸基の塩で置換されていてもよく、
５ａは、０〜４の整数を表し、
５５ａは、０〜３の整数を表す。）
【請求項３】
前記化合物の常圧下における１０％重量減少温度が、２５０℃以上である、請求項１又は請求項２に記載の化合物。
【請求項４】
前記ｎが、２〜１０の整数である、請求項１から請求項３までのいずれか１項に記載の化合物。
【請求項５】
前記Ｘが、炭素原子数１〜３５の脂肪族炭化水素基、炭素原子数６〜３５の芳香環含有炭化水素基又はこれらの基中のメチレン基が−Ｏ−、−Ｓ−、−ＣＯ−、−ＣＯＯ−、−ＯＣＯ−で置換された基である請求項４に記載の化合物。
【請求項６】
前記Ｒ３、Ｒ４、Ｒ５及びＲ５５の少なくとも１つが、炭素原子数１〜４０のアルキル基、炭素原子数６〜３０のアリール基、炭素原子数７〜３０のアリールアルキル基若しくは炭素原子数２〜２０の複素環含有基中の水素原子がエチレン性不飽和基で置換された基、又は、
炭素原子数１〜４０のアルキル基、炭素原子数６〜３０のアリール基、炭素原子数７〜３０のアリールアルキル基若しくは炭素原子数２〜２０の複素環含有基中のメチレン基が、炭素−炭素二重結合で置換された基である請求項２から請求項５までのいずれか１項に記載の化合物。
【請求項７】
前記化合物が、下記（１）又は（２）を満たすものである請求項２に記載の化合物。
（１）前記一般式（Ａ１）で表される化合物であり、ｎが２又は３の整数であり、Ｘが炭素原子数１〜３５の脂肪族炭化水素基、炭素原子数６〜３５の芳香環含有炭化水素基又はこれらの基中のメチレン基が、−Ｏ−、−Ｓ−、−ＣＯ−、−ＣＯＯ−、−ＯＣＯ−で置換された基である。
（２）前記一般式（Ａ３）で表される化合物であり、ｎが１であり、Ｒ４が炭素原子数１〜１０のアルキル基若しくはこれらの基中の水素原子の１つがエチレン性不飽和基で置換されている基、又は炭素原子数１〜４０のアルキル基中のメチレン基が−ＣＯＯ−若しくは−ＯＣＯ−で置換され、かつ、基中の水素原子がエチレン性不飽和基で置換された基である。
【請求項８】
前記化合物の２５０ｎｍ以上、６００ｎｍ以下の範囲における最大吸収波長が３５０ｎｍ以上４２０ｎｍ以下である請求項１から請求項７までのいずれか１項に記載の化合物。
【請求項９】
請求項１から請求項８までのいずれか１項に記載の化合物を含む光吸収剤。
【請求項１０】
請求項１から請求項８までのいずれか１項に記載の化合物と、
樹脂と、
を含む組成物。
【請求項１１】
請求項１から請求項８までのいずれか１項に記載の化合物を含む光吸収層を有する光学フィルタ。
【発明の詳細な説明】
【技術分野】
【０００１】
本発明は、４００ｎｍ付近の光の吸収性に優れた化合物に関するものである。
【背景技術】
【０００２】
特定の光に対して強度の大きい吸収を有する化合物は、ＣＤ−Ｒ、ＤＶＤ−Ｒ、ＤＶＤ＋Ｒ、青色レーザ記録ディスク等の光学記録媒体の記録層や、液晶表示装置（ＬＣＤ）、プラズマディスプレイパネル（ＰＤＰ）、エレクトロルミネッセンスディスプレイ（ＥＬＤ）、陰極管表示装置（ＣＲＴ）、蛍光表示管、電界放射型ディスプレイ等の画像表示装置の光学要素として用いられている。【０００３】
液晶表示装置（ＬＣＤ）、プラズマディスプレイパネル（ＰＤＰ）、エレクトロルミネッセンスディスプレイ（ＥＬＤ）、陰極管表示装置（ＣＲＴ）、蛍光表示管、電界放射型ディスプレイ等の画像表示装置用の光学フィルタにおいては、３００〜１１００ｎｍの波長の光を吸収する各種化合物が、光吸収剤として用いられている。【０００４】
例えば、特許文献１には、紫外線吸収剤を含有し、２００ｎｍ〜４１０ｎｍの光を遮断する有機ＥＬディスプレイ素子用フィルタが報告されている。
【先行技術文献】
【特許文献】
【０００５】
【特許文献１】特開２００４−１０２２２３号公報
【発明の概要】
【０００６】
しかしながら、特許文献１記載の紫外線吸収剤では、４００ｎｍ付近の光の吸収が十分ではない場合がある。その結果、例えば、特許文献１記載のフィルタでは、有機ＥＬディスプレイ素子の劣化を十分に抑制できない場合があるという不具合がある。
【０００７】
本発明は、上記問題点に鑑みてなされたものであり、４００ｎｍ付近の光の吸収に優れた化合物を提供することを主目的とする。
【０００８】
本発明者らは、上記課題を解決するために鋭意検討を行った結果、インドール環及びシアノエテニル構造を有する特定構造の化合物が、４００ｎｍ付近の光を効率的に吸収できることを見出し、本発明を完成させるに至った。
【０００９】
すなわち、本発明は、下記一般式（Ａ）で表される化合物（以下、化合物Ａと称する場合がある。）である。
【００１０】
【化１】
2019202815.tif 000003
（式中、Ａｒは、インドール環であり、
Ｒ１は、シアノ基、−ＣＯＯＲ、−ＯＣＯＲ、−ＣＯＮＨＲ、−ＮＨＣＯＲ、−ＣＯＯＮＨＲ、−ＮＨＣＯＯＲ、−ＣＯＲ、−ＳＯ２Ｒ、−ＳＯＲ、−ＳＯ２ＮＲＲ’、ハロゲン原子、ニトロ基又はホスホノ基を表し、
Ｒ及びＲ’は、それぞれ独立に、水素原子、炭素原子数１〜４０のアルキル基、炭素原子数６〜３０のアリール基、炭素原子数７〜３０のアリールアルキル基又は炭素原子数２〜２０の複素環含有基を表し、
Ｒ２は、水素原子、ハロゲン原子、シアノ基、ニトロ基、炭素原子数１〜４０のアルキル基、炭素原子数６〜３０のアリール基、炭素原子数７〜３０のアリールアルキル基又は炭素原子数２〜２０の複素環含有基を表し、
Ｒ及びＲ’並びにＲ２で表されるアルキル基、アリール基、アリールアルキル基及び複素環含有基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ''−、＞Ｐ＝Ｏ、−Ｓ−Ｓ−、−ＳＯ２−又はこれらの組み合わせで置換されていてもよく、Ｒ''は、水素原子又は炭素原子数１〜８のアルキル基を表し、
Ｒ及びＲ’並びにＲ２で表されるアルキル基、アリール基、アリールアルキル基及び複素環含有基中の水素原子は、エチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基、リン酸基、並びにカルボキシル基、スルホ基、ホスホン酸基及びリン酸基の塩で置換されていてもよく、
ｎは、１〜１０の整数を表し、
Ｘは、ｎ価の基を表す。）
【００１１】
本発明の化合物Ａは、上記所定の構造を有するため、４００ｎｍ付近の光の吸収性に優れる。
【００１２】
上記化合物Ａは、下記一般式（Ａ１）、（Ａ２）又は（Ａ３）で表される化合物であることが好ましい。４００ｎｍ付近の光の吸収性に、より優れるからである。
【００１３】
【化２】
2019202815.tif 000004
（式中、Ｒ１、Ｒ２、Ｒ、Ｒ’、ｎ及びＸは、一般式（Ａ）におけるＲ１、Ｒ２、Ｒ、Ｒ’、ｎ及びＸと同じであり、
Ｒ３及びＲ４は、水素原子、ハロゲン原子、シアノ基、ニトロ基、炭素原子数１〜４０のアルキル基、炭素原子数６〜３０のアリール基、炭素原子数７〜３０のアリールアルキル基又は炭素原子数２〜２０の複素環含有基を表し、
Ｒ５及びＲ５５は、それぞれ独立に、ハロゲン原子、シアノ基、ニトロ基、炭素原子数１〜４０のアルキル基、炭素原子数６〜３０のアリール基、炭素原子数７〜３０のアリールアルキル基又は炭素原子数２〜２０の複素環含有基を表し、
Ｒ３及びＲ４並びにＲ５及びＲ５５で表されるアルキル基、アリール基、アリールアルキル基及び複素環含有基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ''−、＞Ｐ＝Ｏ、−Ｓ−Ｓ−、−ＳＯ２−又はこれらの組み合わせで置換されていてもよく、Ｒ''は、水素原子又は炭素原子数１〜８のアルキル基を表し、
Ｒ３及びＲ４並びにＲ５及びＲ５５で表されるアルキル基、アリール基、アリールアルキル基及び複素環含有基中の水素原子は、エチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基、リン酸基、並びにカルボキシル基、スルホ基、ホスホン酸基及びリン酸基の塩で置換されていてもよく、
５ａは、０〜４の整数を表し、
５５ａは、０〜３の整数を表す。）
【００１４】
上記化合物Ａの常圧下における１０％重量減少温度は、２５０℃以上であることが好ましい。上記化合物Ａが、揮散性の低い化合物となるからである。
【００１５】
上記ｎは、２〜１０の整数であることが好ましい。上記化合物Ａが、４００ｎｍ付近の光の吸収性に優れ、揮散性の低い化合物となるからである。
【００１６】
上記Ｘは、炭素原子数１〜３５の脂肪族炭化水素基、炭素原子数６〜３５の芳香環含有炭化水素基又はこれらの基中のメチレン基が、−Ｏ−、−Ｓ−、−ＣＯ−、−ＣＯＯ−、−ＯＣＯ−で置換されている基であることが好ましい。上記化合物Ａが、４００ｎｍ付近の光の吸収性に優れ、揮散性の低い化合物となるからである。
【００１７】
上記Ｒ３、Ｒ４、Ｒ５及びＲ５５の少なくとも１つが、炭素原子数１〜４０のアルキル基、炭素原子数６〜３０のアリール基、炭素原子数７〜３０のアリールアルキル基若しくは炭素原子数２〜２０の複素環含有基中の水素原子がエチレン性不飽和基で置換されている基、又は、炭素原子数１〜４０のアルキル基、炭素原子数６〜３０のアリール基、炭素原子数７〜３０のアリールアルキル基若しくは炭素原子数２〜２０の複素環含有基中のメチレン基が、炭素−炭素二重結合で置換されている基であることが好ましい。上記化合物Ａが、揮散性の低い化合物となるからである。
【００１８】
上記化合物Ａは、下記（１）又は（２）を満たすものであることが好ましい。
（１）上記一般式（Ａ１）で表される化合物であり、ｎが２又は３の整数であり、Ｘが炭素原子数１〜３５の脂肪族炭化水素基、炭素原子数６〜３５の芳香環含有炭化水素基又はこれらの基中のメチレン基が、−Ｏ−、−Ｓ−、−ＣＯ−、−ＣＯＯ−、−ＯＣＯ−で置換されている基である。
（２）上記一般式（Ａ３）で表される化合物であり、ｎが１であり、Ｒ４が炭素原子数１〜１０のアルキル基若しくはこれらの基中の水素原子の１つがエチレン性不飽和基で置換されている基、又は炭素原子数１〜４０のアルキル基中のメチレン基が−ＣＯＯ−若しくは−ＯＣＯ−で置換されており、かつ、基中の水素原子がエチレン性不飽和基で置換されている基である。
上記化合物Ａが、４００ｎｍ付近の光の吸収性に優れ、揮散性の低い化合物となるからである。
【００１９】
上記化合物Ａの２５０ｎｍ以上、６００ｎｍ以下の範囲における最大吸収波長は、３５０ｎｍ以上４２０ｎｍ以下であることが好ましい。上記化合物Ａが、４００ｎｍ付近の光の吸収性により優れたものとなるからである。
【００２０】
本発明は、上記化合物Ａを含むことを特徴とする光吸収剤を提供する。上記化合物Ａを含むことで、該光吸収剤は、４００ｎｍ付近の光の吸収性により優れたものとなる。
【００２１】
本発明は、上記化合物Ａと、樹脂と、を含むことを特徴とする組成物を提供する。上記化合物Ａを含むことで、該組成物は、４００ｎｍ付近の光の吸収性により優れたものとなる。
【００２２】
本発明は、上記化合物Ａを含む光吸収層を有することを特徴とする光学フィルタを提供する。上記光吸収層が上記化合物Ａを含むことで、該光学フィルタは、４００ｎｍ付近の光の吸収性により優れたものとなる。
【図面の簡単な説明】
【００２３】
【図１】図１は、実施例１の化合物の吸光スペクトルである。
【図２】図２は、比較例１の化合物の吸光スペクトルである。
【発明を実施するための形態】
【００２４】
本発明は、化合物、光吸収剤、組成物及び光学フィルタに関するものである。
以下、本発明の化合物、光吸収剤、組成物及び光学フィルタについて詳細に説明する。
【００２５】
Ａ．化合物
まず、本発明の化合物について説明する。
本発明の化合物は、上記一般式（Ａ）で表されることを特徴とするものである。
【００２６】
本発明の化合物は、上記所定の構造、すなわち、インドール環に対して、シアノエテニル基(−ＣＲ２＝Ｃ（ＣＮ）Ｒ１)が結合した構造を有するため、４００ｎｍ付近の光の吸収性に優れる。上記所定の構造を有することで、４００ｎｍ付近の光の吸収性に優れるものとなる理由については、明確ではないが、以下のように推察される。
【００２７】
インドール環は、単体では、２５０ｎｍ〜３００ｎｍに最大吸収波長を有する。これに、シアノエテニル基を導入することで、共役系が長くなり、最大吸収波長の長波長シフトが生じる。その結果、４００ｎｍ付近の光を吸収することが可能となる。また、上記化合物Ａは、シアノエテニル基としてジシアノエテニル基を用いることができる。その結果、上記化合物Ａは、４００ｎｍ付近、特に、３５０ｎｍ以上、４２０ｎｍ以下に、急峻な吸収ピークを示すものとすることが容易となる。このようなことから、上記化合物Ａは、上記所定の構造を有することで、４００ｎｍ付近の光の吸収性に優れるものとなると考えられる。
【００２８】
上記化合物Ａを含む光学フィルタは、化合物Ａの上述のような特性により、所定の光を安定的に吸収することが可能なものとなる。このため、該光学フィルタは、例えば、有機エレクトロルミネッセンス素子と共に用いた場合に、有機ＥＬ素子の劣化を効果的に抑制することが可能となる。
【００２９】
以下、本発明の化合物について詳細に説明する。
本発明の化合物は、上記一般式（Ａ）で表されるものであり、上記インドール環Ａｒには、シアノエテニル基(−ＣＲ２＝Ｃ（ＣＮ）Ｒ１)及びｎ価の基Ｘが直接結合している。結合位置としては、シアノエテニル基が結合可能な箇所であれば制限はないが、下記式（ａ１）において「＊＊」で表される、インドール環の第３位の位置であることが好ましい。この結合位置であることで、上記化合物Ａは、４００ｎｍ付近の光の吸収性に優れるものとなるからである。また、上記化合物Ａは、合成容易なものとなるからである。
【００３０】
【化３】
2019202815.tif 000005
【００３１】
上記インドール環Ａｒは、シアノエテニル基及びｎ価の基Ｘと直接結合しているが、これらの基が結合する部位以外の水素原子は、置換基で置換されていてもよい。
【００３２】
上記化合物Ａは、ｎが２以上である場合、ｎ価の基Ｘとの結合位置の種類が２種類以上であってもよいが、１種類であることが好ましい。上記化合物Ａは、合成容易なものとなるからである。上記化合物Ａにおける、ｎ価の基Ｘとの結合位置の種類が２種類以上であるとは、例えば、ｎが２である場合、２価の基Ｘが、一つのインドール環Ａｒと第１位の位置で結合し、もう一つのインドール環Ａｒと第２位の位置で結合している場合等を意味する。また、上記化合物Ａのｎ価の基Ｘとの結合位置の種類が、１種類であるとは、例えば、ｎが２である場合、２価の基Ｘが、二つのインドール環Ａｒとそれぞれ第１位の位置で結合している場合等を意味する。
【００３３】
上記化合物Ａは、より具体的には、上記一般式（Ａ１）、（Ａ２）又は（Ａ３）で表される化合物（以下、それぞれ、化合物Ａ１、化合物Ａ２及び化合物Ａ３と称する場合がある。）であることが好ましい。なかでも、上記化合物Ａは、化合物Ａ１であることがより好ましい。化合物Ａ１は、ｎ価の基Ｘとの結合位置が、上記インドール環Ａｒの第１位の位置であることで、４００ｎｍ付近の光の吸収性に優れるからである。また、化合物Ａ１は、合成が容易であるからである。
【００３４】
化合物Ａ２は、ｎ価の基Ｘとの結合位置が、上記インドール環Ａｒの第２位の位置である例であり、化合物Ａ３は、ｎ価の基Ｘとの結合位置が、第４位〜第７位である例である。また、化合物Ａ１〜Ａ３は、ｎ価の基Ｘとの結合位置の種類が、１種類である例である。
【００３５】
Ｒ、Ｒ’、Ｒ２、Ｒ３、Ｒ４、Ｒ５及びＲ５５で表される炭素原子数１〜４０のアルキル基としては、メチル基、エチル基、プロピル基、ｉｓｏ−プロピル基、ブチル基、ｓｅｃ−ブチル基、ｔｅｒｔ−ブチル基、ｉｓｏ−ブチル基、アミル基、ｉｓｏ−アミル基、ｔｅｒｔ−アミル基、シクロペンチル基、ヘキシル基、２−ヘキシル基、３−ヘキシル基、シクロヘキシル基、４−メチルシクロヘキシル基、ヘプチル基、２−ヘプチル基、３−ヘプチル基、ｉｓｏ−ヘプチル基、ｔｅｒｔ−ヘプチル基、１−オクチル基、ｉｓｏ−オクチル基、ｔｅｒｔ−オクチル基及びアダマンチル基等が挙げられる。
【００３６】
Ｒ、Ｒ’、Ｒ２、Ｒ３、Ｒ４、Ｒ５及びＲ５５で表される炭素原子数６〜３０のアリール基としては、フェニル基、ナフチル基及びアントラセニル基等が挙げられる。
【００３７】
Ｒ、Ｒ’、Ｒ２、Ｒ３、Ｒ４、Ｒ５及びＲ５５で表される炭素原子数７〜３０のアリールアルキル基としては、ベンジル基、フルオレニル基、インデニル基及び９−フルオレニルメチル基等が挙げられる。
【００３８】
Ｒ、Ｒ’、Ｒ２、Ｒ３、Ｒ４、Ｒ５及びＲ５５で表される炭素原子数２〜２０の複素環含有基としては、ピリジル基、ピリミジル基、ピリダジル基、ピペリジル基、ピラニル基、ピラゾリル基、トリアジル基、ピロリル基、キノリル基、イソキノリル基、イミダゾリル基、ベンゾイミダゾリル基、トリアゾリル基、フリル基、フラニル基、ベンゾフラニル基、チエニル基、チオフェニル基、ベンゾチオフェニル基、チアジアゾリル基、チアゾリル基、ベンゾチアゾリル基、オキサゾリル基、ベンゾオキサゾリル基、イソチアゾリル基、イソオキサゾリル基、インドリル基、２−ピロリジノン−１−イル基、２−ピペリドン−１−イル基、２，４−ジオキシイミダゾリジン−３−イル基及び２，４−ジオキシオキサゾリジン−３−イル基等が挙げられる。
【００３９】
Ｒ２、Ｒ３、Ｒ４、Ｒ５及びＲ５５で表されるハロゲン原子としては、フッ素、塩素、臭素及びヨウ素等が挙げられる。
【００４０】
Ｒ、Ｒ’、Ｒ２、Ｒ３、Ｒ４、Ｒ５及びＲ５５で表されるアルキル基、アリール基、アリールアルキル基及び複素環含有基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ''−、＞Ｐ＝Ｏ、−Ｓ−Ｓ−、−ＳＯ２−又はこれらの組み合わせで置換されていてもよい。
【００４１】
すなわち、Ｒ、Ｒ’、Ｒ２、Ｒ３、Ｒ４、Ｒ５及びＲ５５は、アルキル基、アリール基、アリールアルキル基及び複素環含有基中のメチレン基が炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ''−、＞Ｐ＝Ｏ、−Ｓ−Ｓ−、−ＳＯ２−又はこれらの組み合わせで置換された基であってもよい。
【００４２】
上記Ｒ’’は、水素原子又は炭素原子数１〜８のアルキル基を表し、炭素原子数１〜８のアルキル基としては、Ｒ２等として例示したものうち、所定の炭素原子数を満たすものが挙げられる。
上記炭素−炭素二重結合としては、より具体的には、−ＣＨ＝ＣＨ−、−Ｃ（ＣＨ３）＝ＣＨ−、−Ｃ（ＣＨ３）＝Ｃ（ＣＨ３）−等が挙げられる。
【００４３】
Ｒ、Ｒ’、Ｒ２、Ｒ３、Ｒ４、Ｒ５及びＲ５５で表されるアルキル基、アリール基、アリールアルキル基及び複素環含有基中のメチレン基が上述の炭素−炭素二重結合等で置換される数は１つに限定されず、２つ以上であってもよい。
【００４４】
本発明において、基の炭素原子数は、基中のメチレン基が上述の炭素−炭素二重結合等で置換されている場合、その置換後の基の炭素原子数を規定する。例えば、本明細書中、炭素原子数１〜４０のアルキル基中のメチレン基が上述の炭素−炭素二重結合等で置換されている場合、該「炭素原子数１〜４０」とは、メチレン基が置換された後の炭素原子数を指し、メチレン基が置換される前の炭素原子数を指すのではない。したがって、例えば、後述する化合物（４１）のＲ１のように、プロピル基中のメチレン基の１つが、−ＣＯ−Ｏ−で置換された基の炭素原子数は、３となる。
【００４５】
Ｒ、Ｒ’、Ｒ２、Ｒ３、Ｒ４、Ｒ５及びＲ５５で表されるアルキル基、アリール基、アリールアルキル基及び複素環含有基は、置換基を有していてもよい。上記化合物Ａは、特に断りがない限り、置換基を有していないもの及び置換基を有しているものを含む。
【００４６】
Ｒ、Ｒ’、Ｒ２、Ｒ３、Ｒ４、Ｒ５及びＲ５５で表されるアルキル基、アリール基、アリールアルキル基及び複素環含有基中の水素原子は、ビニル基、アリル基、アクリル基及びメタクリル基等のエチレン性不飽和基；フッ素、塩素、臭素及びヨウ素等のハロゲン原子；アセチル基、２−クロロアセチル基、プロピオニル基、オクタノイル基、アクリロイル基、メタクリロイル基、フェニルカルボニル（ベンゾイル）基、フタロイル基、４−トリフルオロメチルベンゾイル基、ピバロイル基、サリチロイル基、オキザロイル基、ステアロイル基、メトキシカルボニル基、エトキシカルボニル基、ｔ−ブトキシカルボニル基、ｎ−オクタデシルオキシカルボニル基及びカルバモイル基等のアシル基；アセチルオキシ基及びベンゾイルオキシ基等のアシルオキシ基；アミノ基、エチルアミノ基、ジメチルアミノ基、ジエチルアミノ基、ブチルアミノ基、シクロペンチルアミノ基、２−エチルヘキシルアミノ基、ドデシルアミノ基、アニリノ基、クロロフェニルアミノ基、トルイジノ基、アニシジノ基、Ｎ−メチル−アニリノ基、ジフェニルアミノ基，ナフチルアミノ基、２−ピリジルアミノ基、メトキシカルボニルアミノ基、フェノキシカルボニルアミノ基、アセチルアミノ基、ベンゾイルアミノ基、ホルミルアミノ基、ピバロイルアミノ基、ラウロイルアミノ基、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基、メトキシカルボニルアミノ基、エトキシカルボニルアミノ基、ｔ−ブトキシカルボニルアミノ基、ｎ−オクタデシルオキシカルボニルアミノ基、Ｎ−メチル−メトキシカルボニルアミノ基、フェノキシカルボニルアミノ基、スルファモイルアミノ基、Ｎ，Ｎ−ジメチルアミノスルホニルアミノ基、メチルスルホニルアミノ基、ブチルスルホニルアミノ基及びフェニルスルホニルアミノ基等の置換アミノ基；スルホンアミド基、スルホニル基、カルボキシル基、シアノ基、スルホ基、水酸基、ニトロ基、メルカプト基、イミド基、カルバモイル基、スルホンアミド基、ホスホン酸基、リン酸基、並びにカルボキシル基、スルホ基、ホスホン酸基及びリン酸基の塩等で置換されていてもよい。
【００４７】
すなわち、Ｒ、Ｒ’、Ｒ２、Ｒ３、Ｒ４、Ｒ５及びＲ５５は、アルキル基、アリール基、アリールアルキル基及び複素環含有基中の水素原子がエチレン性不飽和基、ハロゲン原子、アシル基、アシルオキシ基、置換アミノ基、スルホンアミド基、スルホニル基、カルボキシル基、シアノ基、スルホ基、水酸基、ニトロ基、メルカプト基、イミド基、カルバモイル基、スルホンアミド基、ホスホン酸基、リン酸基、又はカルボキシル基、スルホ基、ホスホン酸基若しくはリン酸基の塩により置換された基であってもよい。
【００４８】
Ｒ、Ｒ’、Ｒ２、Ｒ３、Ｒ４、Ｒ５及びＲ５５で表されるアルキル基、アリール基、アリールアルキル基及び複素環含有基中の水素原子が置換基で置換される数は１つに限定されず、２つ以上であってもよい。
【００４９】
本発明において、基の炭素原子数は、基中の水素原子が置換基で置換されている場合、その置換後の基の炭素原子数を規定する。例えば、上記炭素原子数１〜４０のアルキル基の水素原子が置換されている場合、炭素原子数１〜４０とは、水素原子が置換された後の炭素原子数を指し、水素原子が置換される前の炭素原子数を指すのではない。したがって、例えば、後述する化合物（４０）のＲ４のように、プロピル基の末端の水素原子の１つが、−ＣＨ＝ＣＨ２で置換されている基の炭素原子数は、５となる。また、後述する化合物（１０３）および化合物（１０４）のＲ４の炭素原子数はそれぞれ１３及び１７となる。
【００５０】
上記Ｒ１は、シアノ基、−ＣＯＯＲ、−ＯＣＯＲ、−ＣＯＮＨＲ、−ＮＨＣＯＲ、−ＣＯＯＮＨＲ、−ＮＨＣＯＯＲ、−ＣＯＲ、−ＳＯ２Ｒ、−ＳＯＲ、−ＳＯ２ＮＲＲ’、ハロゲン原子、ニトロ基又はホスホノ基を表すものであるが、なかでも、シアノ基、−ＣＯＯＲであることが好ましく、特に、シアノ基であることが好ましい。上記Ｒ１がこれらの基であることで、上記化合物Ａは、４００ｎｍ付近の光の吸収性に優れるものとなるからである。さらに、上記化合物Ａは、４００ｎｍ付近の光の吸収性、揮散性の低さ及び合成容易性のバランスに優れたものとなるからである。
【００５１】
上記Ｒ及びＲ’は、それぞれ独立に、水素原子、炭素原子数１〜４０のアルキル基、炭素原子数６〜３０のアリール基、炭素原子数７〜３０のアリールアルキル基又は炭素原子数２〜２０の複素環含有基を表すものであるが、炭素原子数１〜４０のアルキル基、炭素原子数７〜３０のアリールアルキル基であることが好ましく、なかでも、炭素原子数１〜４０のアルキル基であることが好ましく、特に、炭素原子数１〜１０のアルキル基であることが好ましく、なかでも特に、メチル基、エチル基、プロピル基等の炭素原子数１〜５のアルキル基であることが好ましい。上記Ｒ及びＲ’がこれらの基であることで、上記化合物Ａは、４００ｎｍ付近の光の吸収性に優れるものとなるからである。また、上記化合物Ａは、合成容易なものとなるからである。さらに、上記化合物Ａは、４００ｎｍ付近の光の吸収性、揮散性の低さ及び合成容易性のバランスに優れたものとなるからである。
【００５２】
上記Ｒ及びＲ’は、それぞれ独立に、炭素原子数１〜４０のアルキル基、炭素原子数６〜３０のアリール基、炭素原子数７〜３０のアリールアルキル基及び炭素原子数２〜２０の複素環含有基中の水素原子がエチレン性不飽和基で置換されている基、又は、炭素原子数１〜４０のアルキル基、炭素原子数６〜３０のアリール基、炭素原子数７〜３０のアリールアルキル基又は炭素原子数２〜２０の複素環含有基中のメチレン基が炭素−炭素二重結合で置換されている基であることが好ましい。なかでも、炭素原子数１〜４０のアルキル基中の水素原子がエチレン性不飽和基で置換されている基、又は、上記炭素原子数１〜４０のアルキル基中のメチレン基が、炭素−炭素二重結合で置換されている基であることが好ましく、特に、炭素原子数１〜１０のアルキル基中の水素原子がエチレン性不飽和基で置換されている基、又は、上記炭素原子数１〜１０のアルキル基中のメチレン基が、炭素−炭素二重結合で置換されている基であることが好ましい。なかでも特に、炭素原子数３〜７のアルキル基中の水素原子がエチレン性不飽和基で置換されている基、又は、上記炭素原子数３〜７のアルキル基中のメチレン基が、炭素−炭素二重結合で置換されている基であることが好ましい。上記Ｒ等が上述の基であることで、上記化合物Ａは、揮散性の低い化合物となるからである。また、上記化合物Ａは、合成容易なものとなるからである。
【００５３】
上記Ｒ２は、水素原子、ハロゲン原子、シアノ基、ニトロ基、炭素原子数１〜４０のアルキル基、炭素原子数６〜３０のアリール基、炭素原子数７〜３０のアリールアルキル基又は炭素原子数２〜２０の複素環含有基を表すものであるが、水素原子、シアノ基又は炭素原子数１〜４０のアルキル基であることが好ましく、なかでも、水素原子であることが好ましい。上記Ｒ２がこれらの基であることで、上記化合物Ａは、４００ｎｍ付近の光の吸収性に優れるものとなるからである。また、上記化合物Ａは、合成容易なものとなるからである。
【００５４】
上記Ｒ３及びＲ４は、それぞれ独立に、水素原子、ハロゲン原子、シアノ基、ニトロ基、炭素原子数１〜４０のアルキル基、炭素原子数６〜３０のアリール基、炭素原子数７〜３０のアリールアルキル基又は炭素原子数２〜２０の複素環含有基を表すものであるが、水素原子、炭素原子数１〜４０のアルキル基であることが好ましい。上記化合物Ａは、４００ｎｍ付近の光の吸収性に優れるものとなるからである。また、上記化合物Ａは、揮散性の低い化合物となり、さらに、合成容易なものとなるからである。
本発明においては、Ｒ３が、後述する重合性基を有しない基である場合、水素原子、炭素原子数１〜４０のアルキル基または炭素原子数６〜３０のアリール基であることが好ましく、なかでも、水素原子、炭素原子数１〜１０のアルキル基または炭素原子数６〜１５のアリール基であることが好ましく、特に、水素原子、炭素原子数１〜５のアルキル基または炭素原子数６〜１２のアリール基であることが好ましい。上記化合物Ａは、４００ｎｍ付近の光の吸収性に優れるものとなるからである。また、上記化合物Ａは、揮散性の低い化合物となり、さらに、合成容易なものとなるからである。また、４００ｎｍ付近の光の吸収性、揮散性の低さ及び合成容易性のバランスに優れたものとするとの観点からは、Ｒ３が水素原子であることが好ましい。
また、本発明においては、Ｒ４が、後述する重合性基を有しない基である場合、炭素原子数１〜４０のアルキル基であることが好ましく、なかでも、炭素原子数１〜２０のアルキル基であることが好ましく、特に、炭素原子数１〜５のアルキル基であることが好ましい。上記Ｒ４が上述の基であることで、上記化合物Ａは、４００ｎｍ付近の光の吸収性、揮散性の低さ及び合成容易性のバランスに優れたものとなるからである。
【００５５】
上記Ｒ５及びＲ５５は、それぞれ独立に、ハロゲン原子、シアノ基、ニトロ基、炭素原子数１〜４０のアルキル基、炭素原子数６〜３０のアリール基、炭素原子数７〜３０のアリールアルキル基又は炭素原子数２〜２０の複素環含有基を表すものであるが、水素原子、炭素原子数１〜４０のアルキル基であることが好ましく、特に、水素原子であることが好ましい。４００ｎｍ付近の光の吸収性、揮散性の低さ及び合成容易性のバランスに優れたものとなるからである。上記Ｒ５及びＲ５５は、複数存在する場合は、同一でも異なっていてもよい。
【００５６】
上記Ｒ３、Ｒ４、Ｒ５及びＲ５５がこれら基であることで、上記化合物Ａは、４００ｎｍ付近の光の吸収性に優れるものとなるからである。また、上記化合物Ａは、合成容易なものとなるからである。さらに、上記化合物Ａは、揮散性の低い化合物となるからである。
【００５７】
上記化合物Ａは、上記Ｒ３、Ｒ４、Ｒ５及びＲ５５の少なくとも１つが重合性基を有するものであることが好ましい。これにより、上記化合物Ａは、揮散性の低い化合物となるからである。より具体的には、上記化合物Ａは、例えば、化合物Ａ同士の重合による多量化、アクリレートモノマー等の重合性化合物との重合等により、高分子量化できる結果、揮散性の低い化合物となるからである。上記重合性基としては、重合性基同士で重合して高分子量化可能なものであればよく、例えば、ラジカル重合性基、カチオン重合性基、アニオン重合性基等が挙げられる。
本発明においては、上記Ｒ３、Ｒ４、Ｒ５及びＲ５５のいずれか１つのみが重合性基を有するものであることが好ましく、なかでも、Ｒ４のみが重合性基を有するものであることが好ましい。上記化合物Ａは、４００ｎｍ付近の光の吸収性、揮散性の低さ及び合成容易性のバランスに優れたものとなるからである。
【００５８】
上記ラジカル重合性基としては、（メタ）アクリル基、ビニル基等のエチレン性不飽和基等が挙げられる。また、上記ラジカル重合性基としては、メチレン基を置換する上述の炭素−炭素二重結合も用いることができる。上記カチオン重合性基としては、エポキシ基、オキセタン基、ビニルエーテル基等が挙げられる。上記アニオン重合性基としては、エポキシ基、ラクトン基等が挙げられる。上記重合性基としては、なかでも、エチレン性不飽和基、炭素−炭素二重結合等のラジカル重合性基であることが好ましい。上記化合物Ａは、揮散性の低い化合物とすることが容易だからである。
【００５９】
上記化合物Ａは、より具体的には、上記Ｒ３、Ｒ４、Ｒ５及びＲ５５の少なくとも１つが、炭素原子数１〜４０のアルキル基、炭素原子数６〜３０のアリール基、炭素原子数７〜３０のアリールアルキル基又は炭素原子数２〜２０の複素環含有基であるか、炭素原子数１〜４０のアルキル基、炭素原子数６〜３０のアリール基、炭素原子数７〜３０のアリールアルキル基若しくは炭素原子数２〜２０の複素環含有基中の水素原子がエチレン性不飽和基で置換されている基、又は、上記炭素原子数１〜４０のアルキル基、炭素原子数６〜３０のアリール基、炭素原子数７〜３０のアリールアルキル基若しくは炭素原子数２〜２０の複素環含有基中のメチレン基が炭素−炭素二重結合で置換されている基であることが好ましく、なかでも、上記Ｒ３、Ｒ４、Ｒ５及びＲ５５の少なくとも１つが、炭素原子数１〜４０のアルキル基であるか、炭素原子数１〜４０のアルキル基中の水素原子がエチレン性不飽和基で置換されている基、又は、炭素原子数１〜４０のアルキル基中のメチレン基が、炭素−炭素二重結合で置換されている基であることが好ましく、特に、Ｒ４が、炭素原子数１〜４０のアルキル基であるか、炭素原子数１〜４０のアルキル基中の水素原子がエチレン性不飽和基で置換されている基、又は、炭素原子数１〜４０のアルキル基中のメチレン基が炭素−炭素二重結合で置換されている基であることが好ましく、中でも特に、Ｒ４が、炭素原子数１〜１０のアルキル基であるか、炭素原子数１〜１０のアルキル基中の水素原子がエチレン性不飽和基で置換されている基、又は、炭素原子数１〜１０のアルキル基中のメチレン基が炭素−炭素二重結合で置換されている基であることが好ましく、Ｒ４が、炭素原子数３〜１０のアルキル基であるか、炭素原子数３〜１０のアルキル基中の水素原子の１つがエチレン性不飽和基で置換されている基、又は、炭素原子数３〜１０のアルキル基中のメチレン基の１つが炭素−炭素二重結合で置換されている基であることが好ましい。上記Ｒ３等が上述の基であることで、上記化合物Ａは、揮散性の低い化合物となるからである。また、上記化合物Ａは、合成容易なものとなるからである。
【００６０】
本発明においては、Ｒ４が、炭素原子数１〜４０のアルキル基であるか、炭素原子数１〜４０のアルキル基中の水素原子がエチレン性不飽和基で置換されている基、又は、炭素原子数１〜４０のアルキル基中のメチレン基が炭素−炭素二重結合で置換されている基である場合、Ｒ４として、炭素原子数１〜４０のアルキル基中の水素原子の２つ以上がエチレン性不飽和基で置換されている基、又は、上記炭素原子数１〜４０のアルキル基中のメチレン基の２つ以上が炭素−炭素二重結合で置換されている基であることも好ましい。なかでも、炭素原子数５〜２５のアルキル基中の水素原子の２つ以上がエチレン性不飽和基で置換されている基、又は、炭素原子数５〜２５のアルキル基中のメチレン基の２つ以上が炭素−炭素二重結合で置換されている基であることが好ましく、特に、炭素原子数８〜２２のアルキル基中の水素原子の２〜５つがエチレン性不飽和基で置換されている基、又は、炭素原子数８〜２２のアルキル基中のメチレン基の２〜５つが炭素−炭素二重結合で置換されている基であることが好ましく、特に、炭素原子数１０〜２０のアルキル基中の水素原子の２〜４つがエチレン性不飽和基で置換されている基、又は、炭素原子数１０〜２０のアルキル基中のメチレン基の２〜４つが、炭素−炭素二重結合で置換されている基であることが好ましい。上記Ｒ４が上述の基であることで、上記化合物Ａは、４００ｎｍ付近の光の吸収性、揮散性の低さ及び合成容易性のバランスに優れたものとなるからである。
【００６１】
また、Ｒ４が、炭素原子数１〜４０のアルキル基中の水素原子の２つ以上がエチレン性不飽和基で置換されている基、又は、上記炭素原子数１〜４０のアルキル基中のメチレン基の２つ以上が炭素−炭素二重結合で置換されている基である場合、更にそれらの基中のメチレン基が、それぞれ独立に、−ＣＯＯ−又は−ＯＣＯ−で置換されている基であることが好ましい。上記Ｒ４が上述の基であることで、上記化合物Ａは、４００ｎｍ付近の光の吸収性、揮散性の低さ及び合成容易性のバランスに優れたものとなるからである。
【００６２】
上記炭素原子数１〜４０のアルキル基中のメチレン基が炭素−炭素二重結合で置換されている基の炭素数とは、メチレン基が炭素−炭素二重結合で置換された後の炭素原子数を指し、メチレン基が炭素−炭素二重結合に置換される前の炭素原子数を指すのではない。その他の基中のメチレン基が置換されている場合も同じである。
また、上記炭素原子数１〜４０のアルキル基中の水素原子が置換基で置換されている基の炭素原子数とは、水素原子が置換基で置換された後の炭素原子数を指し、水素原子が置換基に置換される前の炭素原子数を指すのではない。その他の基中の水素原子が置換されている場合も同じである。
【００６３】
上記ｎは、１〜１０の整数であるが、２〜１０の整数であることが好ましく、なかでも２〜６の整数であることが好ましく、特に、２〜４の整数であることが好ましい。上記ｎが上述の範囲であることで、上記化合物Ａは、４００ｎｍ付近の光の吸収性に優れ、揮散性の低い化合物となるからである。
【００６４】
上記５ａは、０〜４の整数を表すが、０又は１の整数であることが好ましい。
上記５５ａは、０〜３の整数を表すが、０又は１の整数であることが好ましい。
５ａ及び５５ａが、上述の範囲であることで、上記化合物Ａは、４００ｎｍ付近の光の吸収性に優れるものとなるからである。また、上記化合物Ａは、合成容易なものとなるからである。
【００６５】
上記一般式（Ａ）で表される化合物Ａは、Ｘで表されるｎ価の基が、ｎ個のインドール環Ａｒ及びシアノエテニル構造を含む特定の構造と結合した構造を有する。このｎ個の特定の構造は、互いに同じである場合があり、異なる場合もある。
【００６６】
上記Ｘは、ｎ価の基を表す。
上記Ｘとしては、具体的には、直接結合、水素原子、窒素原子、酸素原子、硫黄原子、リン原子、下記（ＩＩ−ａ）若しくは（ＩＩ−ｂ）で表される基、＞Ｃ＝Ｏ、＞ＮＲ５３、−ＯＲ５３、−ＳＲ５３、−ＮＲ５３Ｒ５４又はｎと同数の価数を有する炭素原子数１〜１２０の脂肪族炭化水素基、炭素原子数６〜３５の芳香環含有炭化水素基若しくは炭素原子数２〜３５の複素環含有基が挙げられる。
【００６７】
上記Ｒ５３及びＲ５４は、それぞれ独立に、水素原子、炭素原子数１〜３５の脂肪族炭化水素基、炭素原子数６〜３５の芳香環含有炭化水素基又は炭素原子数２〜３５の複素環含有基を表す。上記Ｘ、Ｒ５３及びＲ５４で表される脂肪族炭化水素基、芳香環含有炭化水素基及び複素環含有基中のメチレン基は、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＨ−ＣＯ−Ｏ−、−ＮＲ’−、−Ｓ−Ｓ−、−ＳＯ２−、窒素原子又はこれらの組み合わせで置換されていてもよい。置換されるメチレン基の数は１つに限定されず、２つ以上であってもよい。
すなわち、上記Ｘ、Ｒ５３及びＲ５４は、炭素原子数１〜３５の脂肪族炭化水素基、炭素原子数６〜３５の芳香環含有炭化水素基又は炭素原子数２〜３５の複素環含有基中のメチレン基が−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＨ−ＣＯ−Ｏ−、−ＮＲ’−、−Ｓ−Ｓ−、−ＳＯ２−、窒素原子又はこれらの組み合わせで置換された基であってもよい。
また、上記芳香環又は複素環は、他の環と縮合されていてもよい。
【００６８】
Ｘが窒素原子、リン原子又は下記（ＩＩ−ａ）又は（ＩＩ−ｂ）で表される結合基の場合、ｎは３であり、Ｘが直接結合、酸素原子又は硫黄原子、＞Ｃ＝Ｏ、−ＮＨ−ＣＯ−、−ＣＯ−ＮＨ−又は＞ＮＲ５３の場合、ｎは２であり、Ｘが−ＯＲ５３、−ＳＲ５３又は−ＮＲ５３Ｒ５４の場合、ｎは１であり、Ｘは、ベンゼン環と一緒になって環を形成していてもよい。
【００６９】
【化４】
2019202815.tif 000006
（＊は、＊部分で隣接する基と結合することを意味する。）
【００７０】
上記Ｘで表される、ｎと同数の価数を有する炭素原子数１〜１２０の脂肪族炭化水素基は、１価のものとしては、メチル基、エチル基、プロピル基、イソプロピル基、シクロプロピル基、ブチル基、第二ブチル基、第三ブチル基、イソブチル基、アミル基、イソアミル基、第三アミル基、シクロペンチル基、ヘキシル基、２−ヘキシル基、３−ヘキシル基、シクロヘキシル基、ビシクロヘキシル基、１−メチルシクロヘキシル基、ヘプチル基、２−ヘプチル基、３−ヘプチル基、イソヘプチル基、第三ヘプチル基、ｎ−オクチル基、イソオクチル基、第三オクチル基、２−エチルヘキシル基、ノニル基、イソノニル基及びデシル基等のアルキル基；メチルオキシ基、エチルオキシ基、プロピルオキシ基、イソプロピルオキシ基、ブチルオキシ基、第二ブチルオキシ基、第三ブチルオキシ基、イソブチルオキシ基、アミルオキシ基、イソアミルオキシ基、第三アミルオキシ基、ヘキシルオキシ基、シクロヘキシルオキシ基、ヘプチルオキシ基、イソヘプチルオキシ基、第三ヘプチルオキシ基、ｎ−オクチルオキシ基、イソオクチルオキシ基、第三オクチルオキシ基、２−エチルヘキシルオキシ基、ノニルオキシ基及びデシルオキシ基等のアルコキシ基；メチルチオ基、エチルチオ基、プロピルチオ基、イソプロピルチオ基、ブチルチオ基、第二ブチルチオ基、第三ブチルチオ基、イソブチルチオ基、アミルチオ基、イソアミルチオ基、第三アミルチオ基、ヘキシルチオ基、シクロヘキシルチオ基、ヘプチルチオ基、イソヘプチルチオ基、第三ヘプチルチオ基、ｎ−オクチルチオ基、イソオクチルチオ基、第三オクチルチオ基及び２−エチルヘキシルチオ基等のアルキルチオ基；ビニル基、１−メチルエテニル基、２−メチルエテニル基、２−プロペニル基、１−メチル−３−プロペニル基、３−ブテニル基、１−メチル−３−ブテニル基、イソブテニル基、３−ペンテニル基、４−ヘキセニル基、シクロヘキセニル基、ビシクロヘキセニル基、ヘプテニル基、オクテニル基、デセニル基、ぺンタデセニル基、エイコセニル基及びトリコセニル基等のアルケニル基；並びにこれらの基の水素原子が後述する置換基により置換された基等が挙げられる。
【００７１】
上記Ｘで表される、ｎと同数の価数を有する炭素原子数１〜１２０の脂肪族炭化水素基は、２価のものとしては、上述の１価の脂肪族炭化水素基から水素原子を１つ除いた基を挙げることができ、具体的には、メチレン基、エチレン基、プロピレン基、ブチレン基及びブチルジイル基等のアルキレン基；上記アルキレン基中のメチレン基が−Ｏ−、−Ｓ−、−ＣＯ−Ｏ−、−Ｏ−ＣＯ−で置換された基；エタンジオール、プロパンジオール、ブタンジオール、ペンタンジオール、ヘキサンジオール等のジオール基の残基；エタンジチオール、プロパンジチオール、ブタンジチオール、ペンタンジチオール、ヘキサンジチオール等のジチオール基の残基及びこれらの基の水素原子が後述する置換基により置換された基等が挙げられる。
【００７２】
上記Ｘで表される、ｎと同数の価数を有する炭素原子数１〜１２０の脂肪族炭化水素基は、３価のものとしては、上述の１価の脂肪族炭化水素基から水素原子を２つ除いた基を挙げることができ、例えば、プロピリジン基及び１，１，３−ブチリジンプロピリジン基等のアルキリジン基；並びにこれらの基の水素原子が後述する置換基により置換された基等が挙げられる。
３価のものとしては、アルキリジン基のように、プロパン、ブタン等の脂肪族炭化水素中の１つの炭素原子から３つの水素原子を除いた基に限定されず、脂肪族炭化水素中の２つの炭素原子から合計３つの水素原子を除いた基、脂肪族炭化水素中の異なる３つの炭素原子からそれぞれ１つずつの水素原子を除いた基も挙げることができる。
【００７３】
上記Ｘで表される、ｎと同数の価数を有する、炭素原子数６〜３５の芳香環含有炭化水素基は、１価のものとしては、ベンジル基、フェネチル基、ジフェニルメチル基、トリフェニルメチル基、スチリル基及びシンナミル基等のアリールアルキル基；フェニル基及びナフチル基等のアリール基；フェノキシ基及びナフチルオキシ基等のアリールオキシ基；フェニルチオ基及びナフチルチオ基等のアリールチオ基：並びに、これらの基の水素原子が後述する置換基により置換された基等が挙げられる。
【００７４】
上記Ｘで表される、ｎと同数の価数を有する、炭素原子数６〜３５の芳香環含有炭化水素基は、２価のものとしては、フェニレン基及びナフチレン基等のアリーレン基；カテコール基、ビスフェノール基等の二官能フェノール基の残基；２，４，８，１０−テトラオキサスピロ［５，５］ウンデカン基；アルキレン基、アリーレン基及びアルキレン基がこの順で結合した基等のアルキレン基およびアリーレン基を組み合わせた基；並びにこれらの基の水素原子が後述する置換基により置換された基等が挙げられる。
アルキレン基としては、上記Ｘで表されるアルキレン基と同じものが挙げられる。
【００７５】
上記Ｘで表される、ｎと同数の価数を有する、炭素原子数６〜３５の芳香環含有炭化水素基は、３価のものとしては、フェニル−１，３，５−トリメチレン基及びこの基の水素原子が後述する置換基により置換された基等が挙げられる。
【００７６】
上記Ｘで表される、ｎと同数の価数を有する炭素原子数２〜３５の複素環含有基は、ｎが１価のものとしては、ピリジル基、ピリミジル基、ピリダジル基、ピペリジル基、ピラニル基、ピラゾリル基、トリアジル基、ピロリル基、キノリル基、イソキノリル基、イミダゾリル基、ベンゾイミダゾリル基、トリアゾリル基、フリル基、フラニル基、ベンゾフラニル基、チエニル基、チオフェニル基、ベンゾチオフェニル基、チアジアゾリル基、チアゾリル基、ベンゾチアゾリル基、オキサゾリル基、ベンゾオキサゾリル基、イソチアゾリル基、イソオキサゾリル基、インドリル基、２−ピロリジノン−１−イル基、２−ピペリドン−１−イル基、２，４−ジオキシイミダゾリジン−３−イル基、２，４−ジオキシオキサゾリジン−３−イル基及びベンゾトリアゾイル基、並びにこれらの基の水素原子が後述する置換基により置換された基等が挙げられる。
【００７７】
上記Ｘで表される、ｎと同数の価数を有する炭素原子数２〜３５の複素環含有基は、ｎが２価のものとしては、ピリジン環、ピリミジン環、ピペリジン環、ピペラジン環、トリアジン環、フラン環、チオフェン環及びインドール環を有する２価の基、並びにこれらの基の水素原子が後述する置換基により置換された基等が挙げられる。
【００７８】
上記Ｘで表される、ｎと同数の価数を有する炭素原子数２〜３５の複素環含有基は、ｎが３価のものとしては、イソシアヌル環を有する３価の基、トリアジン環を有する３価の基及びこれらの基の水素原子が後述する置換基により置換された基等が挙げられる。
【００７９】
Ｒ５３及びＲ５４で表される炭素原子数１〜３５の脂肪族炭化水素基としては、上記Ｘで表される脂肪族炭化水素基又は上記脂肪族炭化水素基の水素原子が後述する置換基により置換された基のうち、炭素原子数が１〜３５のものが挙げられる。
【００８０】
Ｒ５３及びＲ５４で表される炭素原子数６〜３５の芳香環含有炭化水素基又は炭素原子数２〜３５の複素環含有基としては、上記Ｘで表される炭素原子数６〜３５の芳香環含有炭化水素基若しくは炭素原子数２〜３５の複素環含有基又はこれらの基の水素原子が後述する置換基により置換された基が挙げられる。
【００８１】
上記Ｘ、Ｒ５３、Ｒ５４等で表される脂肪族炭化水素基、芳香環含有炭化水素基及び複素環含有基等の各官能基は、置換基を有していてもよい。このような脂肪族炭化水素基、芳香環含有炭化水素基及び複素環含有基等の水素原子を置換する置換基としては、例えば、Ｒ２等で表されるアルキル基等の水素原子を置換する置換基と同じものが挙げられる。本発明の化合物Ａは、特に断りがない限り、置換基を有していないもの及び置換基を有しているものを含む。
【００８２】
上記Ｘとしては、ｎが２であるとき、下記一般式（１）で表される基が挙げられる。
上記Ｘとしては、ｎが３であるとき、下記一般式（２）で表される基が挙げられる。
上記Ｘとしては、ｎが４であるとき、下記一般式（３）で表される基が挙げられる。
上記Ｘとしては、ｎが５であるとき、下記一般式（４）で表される基が挙げられる。
上記Ｘとしては、ｎが６であるとき、下記一般式（５）で表される基が挙げられる。
【００８３】
【化５】
2019202815.tif 000007
（上記一般式（１）中、Ｙ１は、−ＣＲ５５Ｒ５６−、−ＮＲ５７−、２価の炭素原子数１〜３５の脂肪族炭化水素基、２価の炭素原子数６〜３５の芳香環含有炭化水素基、２価の炭素原子数２〜３５の複素環含有基、又は、下記（１−１）〜（１−３）で表されるいずれかの基を表し、
Ｒ５５及びＲ５６は、それぞれ独立に、水素原子、炭素原子数１〜８のアルキル基、炭素原子数６〜２０のアリール基又は炭素原子数７〜２０のアリールアルキル基を表し、
Ｚ１及びＺ２は、それぞれ独立に、直接結合、−Ｏ−、−Ｓ−、＞ＣＯ、−ＣＯ−Ｏ−、−Ｏ−ＣＯ−、−ＳＯ２−、−ＳＳ−、−ＳＯ−、＞ＮＲ５７又は＞ＰＲ５８を表し、
Ｒ５７及びＲ５８は、水素原子、炭素原子数１〜３５の脂肪族炭化水素基、炭素原子数６〜３５の芳香環含有炭化水素基又は炭素原子数２〜３５の複素環含有基を表し、
上記Ｙ１、Ｒ５５、Ｒ５６及びＲ５７で表される脂肪族炭化水素基、炭素原子数６〜３５の芳香環含有炭化水素基及び炭素原子数２〜３５の複素環含有基中のメチレン基は、−Ｏ−、−Ｓ−、−ＣＯ−、−ＣＯＯ−、−ＯＣＯ−若しくは−ＮＨ−又はこれらの組み合わせの基で置換されていてもよく、
＊は、＊部分で、隣接する基と結合することを意味する。）
【００８４】
【化６】
2019202815.tif 000008
（上記式中、Ｒ５９は水素原子、置換基を有していてもよいフェニル基、又は置換基を有していてもよい炭素原子数３〜１０のシクロアルキル基を表し、
Ｒ６０は炭素原子数１〜１０のアルキル基、炭素原子数１〜１０のアルコキシ基、炭素原子数２〜１０のアルケニル基又はハロゲン原子を表し、上記アルキル基、アルコキシ基及びアルケニル基は置換基を有していてもよく、
ｃ１は０〜５の整数を表す、
＊は、＊部分で、隣接する基と結合することを意味する。）
【００８５】
【化７】
2019202815.tif 000009
（＊は、＊部分で、隣接する基と結合することを意味する。）
【００８６】
【化８】
2019202815.tif 000010
（上記式中、Ｒ６１及びＲ６２は、それぞれ独立に、炭素原子数１〜１０のアルキル基、炭素原子数６〜２０のアリール基、炭素原子数６〜２０のアリールオキシ基、炭素原子数６〜２０のアリールチオ基、炭素原子数６〜２０のアリールアルケニル基、炭素原子数７〜２０のアリールアルキル基、炭素原子数２〜２０の複素環含有基又はハロゲン原子を表し、
上記Ｒ６１及びＲ６２で表されるアルキル基及びアリールアルキル基中のメチレン基は炭素−炭素二重結合、−Ｏ−又は−Ｓ−で置換されていてもよく、
Ｒ６１は、隣接するＲ６１同士で環を形成していてもよく、
ｃ２は０〜４の数を表し、
ｃ３は０〜８の数を表し、
ｃ４は０〜４の数を表し、
ｃ５は０〜４の数を表し、
ｃ４とｃ５の数の合計は２〜４であり、
＊は、＊部分で、隣接する基と結合することを意味する。）
【００８７】
【化９】
2019202815.tif 000011
（上記一般式（２）中、Ｙ１１は、３価の炭素原子数３〜３５の脂肪族炭化水素基、炭素原子数３〜３５の脂環族炭化水素基、炭素原子数６〜３５の芳香環含有炭化水素基又は炭素原子数２〜３５の複素環含有基を表し、
Ｚ１、Ｚ２及びＺ３は、それぞれ独立に、上記一般式（１）におけるＺ１〜Ｚ２で表される基と同じ範囲の基を表し、
上記Ｙ１１で表される脂肪族炭化水素基、炭素原子数６〜３５の芳香環含有炭化水素基及び炭素原子数２〜３５の複素環含有基のメチレン基は、炭素−炭素二重結合、−Ｏ−、−ＣＯ−、−Ｏ−ＣＯ−、−ＣＯ−Ｏ−又は−ＳＯ２−で置換されていてもよい。）
【００８８】
【化１０】
2019202815.tif 000012
（上記一般式（３）中、Ｙ１２は、炭素原子、４価の炭素原子数１〜３５の脂肪族炭化水素基、４価の炭素原子数６〜３５の芳香環含有炭化水素基、又は４価の炭素原子数２〜３５の複素環含有基を表し、
上記Ｙ１２で表される脂肪族炭化水素基、炭素原子数６〜３５の芳香環含有炭化水素基又は炭素原子数２〜３５の複素環含有基のメチレン基は、−ＣＯＯ−、−Ｏ−、−ＯＣＯ−、−ＮＨＣＯ−、−ＮＨ−又は−ＣＯＮＨ−で置換されていてもよく、
Ｚ１〜Ｚ４は、それぞれ独立に、上記一般式（１）におけるＺ１〜Ｚ２で表される基と同じ範囲の基である。）
【００８９】
【化１１】
2019202815.tif 000013
（上記一般式（４）中、Ｙ１３は、５価の炭素原子数２〜３５の脂肪族炭化水素基、５価の炭素原子数６〜３０の芳香環含有炭化水素基又は５価の炭素原子数２〜３０の複素環含有基を表し、
上記Ｙ１３で表される脂肪族炭化水素基、炭素原子数６〜３５の芳香環含有炭化水素基若しくは炭素原子数２〜３５の複素環含有基のメチレン基は、−ＣＯＯ−、−Ｏ−、−ＯＣＯ−、−ＮＨＣＯ−、−ＮＨ−又は−ＣＯＮＨ−で置換されていてもよく、
Ｚ１〜Ｚ５は、それぞれ独立に、上記一般式（１）におけるＺ１〜Ｚ２で表される基と同じ範囲の基である。）
【００９０】
【化１２】
2019202815.tif 000014
（上記一般式（５）中、Ｙ１４は、６価の炭素原子数２〜３５の脂肪族炭化水素基、６価の炭素原子数６〜３５の芳香環含有炭化水素基又は６価の炭素原子数２〜３５の複素環含有基を表し、
上記Ｙ１４で表される脂肪族炭化水素基、炭素原子数６〜３５の芳香環含有炭化水素基若しくは炭素原子数２〜３５の複素環含有基のメチレン基は、−ＣＯＯ−、−Ｏ−、−ＯＣＯ−、−ＮＨＣＯ−、−ＮＨ−又は−ＣＯＮＨ−で置換されていてもよく、
Ｚ１〜Ｚ６は、それぞれ独立に、上記一般式（１）におけるＺ１〜Ｚ２で表される基と同じ範囲の基である。）
【００９１】
上記一般式（１）で表される基におけるＹ１で表される２価の炭素原子数１〜３５の脂肪族炭化水素基としては、上述のＸで表される２価の脂肪族炭化水素基のうち、所定の炭素原子数である基が挙げられ、例えば、メタン、エタン、プロパン、ｉｓｏ−プロパン、ブタン、ｓｅｃ−ブタン、ｔｅｒｔ−ブタン、ｉｓｏ−ブタン、ヘキサン、２−メチルヘキサン、３−メチルヘキサン、ヘプタン、２−メチルヘプタン、３−メチルヘプタン、ｉｓｏ−ヘプタン、ｔｅｒｔ−ヘプタン、１−メチルオクタン、ｉｓｏ−オクタン、ｔｅｒｔ−オクタン、シクロプロパン、シクロブタン、シクロペンタン、シクロヘキサン、シクロヘプタン、２，４−ジメチルシクロブタン、４−メチルシクロヘキサン等の脂肪族炭化水素の水素原子が、Ｚ１及びＺ２で置換された２価の基が挙げられる。これらの基中のメチレン基は、−Ｏ−、−Ｓ−、−ＣＯ−、−ＣＯＯ−、−ＯＣＯ−、−ＮＨ−又はこれらを組み合わせた基で置換されていてもよい。
【００９２】
上記一般式（１）で表される基におけるＹ１で表される２価の炭素原子数６〜３５の芳香環含有炭化水素基としては、上述のＸで表される２価の芳香環含有炭化水素基が挙げられ、例えば、ベンゼン、ナフタレン、ビフェニル等の芳香環含有炭化水素の水素原子が、Ｚ１及びＺ２で置換された２価の基等が挙げられる。
【００９３】
上記一般式（１）で表される基におけるＹ１で表される２価の炭素原子数２〜３５の複素環含有基としては、上述のＸで表される２価の複素環含有基が挙げられ、例えば、ピペリジン、ピペラジン、ピリミジン、ピリダジン、トリアジン、ヘキサヒドロトリアジン、フラン、テトラヒドロフラン、クロマン、キサンテン、チオフェン、チオラン等の複素環含有化合物の水素原子が、Ｚ１及びＺ２で置換された２価の基が挙げられる。
【００９４】
上記一般式（１）で表される基におけるＹ１で表される脂肪族炭化水素基、芳香環含有炭化水素基及び複素環含有基の水素原子は、ハロゲン原子、シアノ基、ニトロ基又は炭素原子数１〜８のアルコキシ基で置換されていてもよい。このような脂肪族炭化水素基、芳香環含有炭化水素基及び複素環含有基等の水素原子を置換する置換基としては、Ｒ２等で表されるアルキル基等の水素原子を置換する置換基と同じものが挙げられる。上記脂肪族炭化水素基、芳香環含有炭化水素基及び複素環含有基等の各官能基は、置換基を有していてもよく、特に断りがない限り、置換基を有していない無置換である又は置換基を有しているものである。
【００９５】
上記一般式（１）で表される基におけるＲ５５及びＲ５６で表される炭素原子数１〜８のアルキル基としては、メチル基、エチル基、プロピル基、イソプロピル基、ブチル基、ｓ−ブチル基、ｔ−ブチル基、イソブチル基、アミル基、イソアミル基、ｔ−アミル基、ヘキシル基、２−ヘキシル基、３−ヘキシル基、シクロヘキシル基、４−メチルシクロヘキシル基、ヘプチル基、２−ヘプチル基、３−ヘプチル基、イソヘプチル基、ｔ−ヘプチル基、１−オクチル基、イソオクチル基及びｔ−オクチル基等が挙げられる。
【００９６】
上記一般式（１）で表される基におけるＲ５５及びＲ５６で表される炭素原子数６〜２０のアリール基としては、フェニル基、ナフチル基、２−メチルフェニル基、３−メチルフェニル基、４−メチルフェニル基、４−ビニルフェニル基、３−ｉｓｏ−プロピルフェニル基、４−ｉｓｏ−プロピルフェニル基、４−ブチルフェニル基、４−ｉｓｏ−ブチルフェニル基、４−ｔｅｒｔ−ブチルフェニル基、４−ヘキシルフェニル基、４−シクロヘキシルフェニル基、４−オクチルフェニル基、４−（２−エチルヘキシル）フェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、２，４−ジ−ｔｅｒｔ−ブチルフェニル基、２，５−ジ−ｔｅｒｔ−ブチルフェニル基、２，６−ジ−ｔｅｒｔ−ブチルフェニル基、２，４−ジ−ｔｅｒｔ−ペンチルフェニル基、２，５−ジ−ｔｅｒｔ−アミルフェニル基及び２，４，５−トリメチルフェニル基等が挙げられる。
【００９７】
上記一般式（１）で表される基におけるＲ５５及びＲ５６で表される炭素原子数７〜２０のアリールアルキル基としては、ベンジル基、フェネチル基、２−フェニルプロパン−２−イル基、ジフェニルメチル基、トリフェニルメチル基、スチリル、シンナミル等が挙げられる。
【００９８】
上記一般式（１）で表される基におけるＲ５７及びＲ５８で表される炭素原子数１〜３５の脂肪族炭化水素基、炭素原子数６〜３５の芳香環含有炭化水素基又は炭素原子数２〜３５の複素環含有基は、Ｒ５３及びＲ５４として例示したものと同じものが挙げられる。
【００９９】
上記一般式（１−１）で表される基における、Ｒ５９で表される炭素原子数３〜１０のシクロアルキル基としては、シクロプロピル基、シクロブチル基、シクロペンチル基、シクロへブチル基、シクロオクチル基等及びこれらの基の水素原子が炭素原子数１〜１０のアルキル基若しくは炭素原子数１〜１０のアルコキシ基で置換された基等が挙げられる。
【０１００】
上記一般式（１−１）で表される基における、Ｒ６０で表される炭素原子数１〜１０のアルキル基としては、上記Ｒ２等で表されるアルキル基として例示したもののうち、炭素原子数が１〜１０であるものが挙げられる。
【０１０１】
上記一般式（１−１）で表される基における、Ｒ６０で表される炭素原子数１〜１０のアルコキシ基としては、上記Ｒ２等で表されるアルキル基として例示した基の末端のメチレン基が−Ｏ−で置き換えられたもののうち、炭素原子数が１〜１０のものを用いることができる。上記アルコキシ基としては、例えば、メチルオキシ、エチルオキシ、ｉｓｏ−プロピルオキシ等が挙げられる。
【０１０２】
上記一般式（１−１）で表される基における、Ｒ６０で表される炭素原子数２〜１０のアルケニル基としては、ビニル基、アリル基、１−プロペニル基、イソプロペニル基、２−ブテニル基、１，３−ブタジエニル基、２−ペンテニル基及び２−オクテニル等が挙げられる。
【０１０３】
上記Ｒ６０で表されるアルキル基、アルコキシ基及びアルケニル基の水素原子はハロゲン原子で置換されていてもよく、その置換位置は制限されない。上記ハロゲン原子としては、上記Ｒ２等として例示したものが挙げられる。
【０１０４】
上記一般式（１−３）で表される基における、Ｒ６１及びＲ６２で表される炭素原子数１〜１０のアルキル基、炭索原子数６〜２０のアリール基、炭素原子数７〜２０のアリールアルキル基、ハロゲン原子としては、上記Ｒ２等として例示したものうち、所定の炭素原子数を満たすものが挙げられる。
【０１０５】
上記一般式（１−３）で表される基における、Ｒ６１及びＲ６２で表される炭素原子数６〜２０のアリールオキシ基としては、フェニルオキシ基、ナフチルオキシ基、２−メチルフェニルオキシ基、３−メチルフェニルオキシ基、４−メチルフェニルオキシ基、４−ビニルフェニル二オキシ基、３−ｉｓｏ−プロピルフェニルオキシ基、４−ｉｓｏ−プロピルフェニルオキシ基、４−ブチルフェニルオキシ基、４−ｔｅｒｔ−ブチルフェニルオキシ基、４−へキシルフェニルオキシ基、４−シクロヘキシルフェニルオキシ基、４−オクチルフェニルオキシ基、４−（２−エチルヘキシル）フェニルオキシ基、２，３−ジメチルフェニルオキシ基、２，４−ジメチルフェニルオキシ基、２，５−ジメチルフェニルオキシ基、２，６−ジメチルフェニルオキシ基、３，４−ジメチルフェニルオキシ基、３，５−ジメチルフェニルオキシ基、２，４−ジーｔｅｒｔ−ブチルフェニルオキシ基、２，５−ジーｔｅｒｔ−ブチルフェニルオキシ基、２，６−ジーｔｅｒｔ−ブチルフェニルオキシ基、２，４−ジーｔｅｒｔ−ペンチルフェニルオキシ基、２，５−ｔｅｒｔ−アミルフェニルオキシ基、４−シクロへキシルフェニルオキシ基、２，４，５−トリメチルフェニルオキシ基及びフェロセニルオキシ基及びこれらの基の水素原子がハロゲン原子で置換された基が挙げられる。
【０１０６】
上記一般式（１−３）で表される基における、Ｒ６１及びＲ６２で表される炭素原子数６〜２０のアリールチオ基としては、上記ハロゲン原子で置換されていてもよい炭素原子数６〜２０のアリールオキシ基の酸素原子を硫黄原子に置換したものが挙げられる。
【０１０７】
上記一般式（１−３）で表される基における、Ｒ６１及びＲ６２で表される炭素原子数８〜２０のアリールアルケニル基としては、上記ハロゲン原子で置換されていてもよい炭素原子数６−２０のアリールオキシ基の酸素原子をビニル、アリル、１−プロペニル、イソプロペニル、２−ブテニル、１，３−ブタジエニル、２−ペンテニル、２−オクテニル等のアルケニル基で置換した基等が挙げられる。
【０１０８】
上記一般式（１−３）で表される基における、Ｒ６１及びＲ６２で表される炭素原子数２〜２０の複素環含有基としては、ピリジン基、ピラジン基、ピペリジン基、ピペラジン基、ピリミジン基、ピリダジン基、トリアジン基、ヘキサヒドロトリアジン基、フラン基、テトラヒドロフラン基、クロマン基、キサンテン基、チオフェン基及びチオフラン基並びにこれらの基の水素原子がハロゲン原子で置換された基等が挙げられる。
【０１０９】
上記一般式（１−３）で表される基における、Ｒ６１及びＲ６２で表されるアリールオキシ基、アリールチオ基、アリールアルケニル基、複素環含有基等の各官能基は、置換基を有していてもよく、特に断りがない限り、置換基を有していない無置換なものであるか又は置換基を有しているものである。アリールオキシ基、アリールチオ基、アリールアルケニル基、複素環含有基等の水素原子を置換する置換基としては、Ｒ２等で表されるアルキル基等の水素原子を置換する置換基と同様の基が挙げられる。
【０１１０】
上記一般式（２）で表される基におけるＹ１１で表される３価の炭素原子数３〜３５の脂肪族炭化水素基としては、上述のＸで表される３価の脂肪族炭化水素基のうち、所定の炭素原子数である基が挙げられ、例えば、上記一般式（１）におけるＹ１の説明で例示した脂肪族炭化水素の水素原子が、Ｚ１、Ｚ２及びＺ３で置換された３価の基が挙げられる。これらの基中のメチレン基は、−Ｏ−、−Ｓ−、−ＣＯ−、−ＣＯ−Ｏ−、−Ｏ−ＣＯ−、−ＳＯ２−、−ＮＨ−又はこれらを組み合わせた基で置き換えられていてもよい。
【０１１１】
上記一般式（２）で表される基におけるＹ１１で表される３価の炭素原子数６〜３５の芳香環含有炭化水素基としては、上述のＸで表される３価の芳香環含有炭化水素基が挙げられ、例えば、上記一般式（１）におけるＹ１の説明で例示した芳香環含有炭化水素の水素原子が、Ｚ１、Ｚ２及びＺ３で置換された３価の基が挙げられる。
【０１１２】
上記一般式（２）で表される基におけるＹ１１で表される３価の炭素原子数２〜３５の複素環含有基としては、上述のＸで表される３価の複素環含有基が挙げられ、例えば、上記一般式（１）におけるＹ１の説明で例示した複素環含有化合物の水素原子が、Ｚ１、Ｚ２及びＺ３で置換された３価の基が挙げられる。
【０１１３】
上記一般式（３）で表される基におけるＹ１２で表される４価の炭素原子数１〜３５の脂肪族炭化水素基としては、上述のＸで表される１価の脂肪族炭化水素基から水素原子を３つ除いた基が挙げられ、例えば、上記一般式（１）におけるＹ１の説明で例示した脂肪族炭化水素の水素原子が、Ｚ１、Ｚ２、Ｚ３及びＺ４で置換された４価の基が挙げられる。これらの基中のメチレン基は、−Ｏ−、−Ｓ−、−ＣＯ−、−ＣＯＯ−、−ＯＣＯ−、−ＮＨ−又はこれらを組み合わせた基で置換されていてもよい。
【０１１４】
上記一般式（３）で表される基におけるＹ１２で表される４価の炭素原子数６〜３５の芳香環含有炭化水素基としては、上述のＸで表される１価の芳香環含有炭化水素基から水素原子を３つ除いた基が挙げられ、例えば、上記一般式（１）におけるＹ１の説明で例示した芳香環含有炭化水素の水素原子が、Ｚ１、Ｚ２、Ｚ３及びＺ４で置換された４価の基が挙げられる。
【０１１５】
上記一般式（３）で表される基におけるＹ１２で表される４価の炭素原子数２〜３５の複素環含有基としては、上述のＸで表される１価の複素環含有基から水素原子を３つ除いた基が挙げられ、例えば、上記一般式（１）におけるＹ１の説明で例示した複素環含有化合物の水素原子が、Ｚ１、Ｚ２、Ｚ３及びＺ４で置換された４価の基が挙げられる。
【０１１６】
上記一般式（４）で表される基におけるＹ１３で表される５価の炭素原子数２〜３５の脂肪族炭化水素基としては、上述のＸで表される１価の脂肪族炭化水素基から水素原子を４つ除いた基が挙げられ、例えば、上記一般式（１）におけるＹ１の説明で例示した脂肪族炭化水素の水素原子が、Ｚ１、Ｚ２、Ｚ３、Ｚ４及びＺ５で置換された５価の基が挙げられる。これらの基中のメチレン基は、−Ｏ−、−Ｓ−、−ＣＯ−、−ＣＯ−Ｏ−、−Ｏ−ＣＯ−、−ＳＯ２−、−ＮＨ−又はこれらを組み合わせた基で置換されていてもよい。
【０１１７】
上記一般式（４）で表される基におけるＹ１３で表される５価の炭素原子数６〜３５の芳香環含有炭化水素基としては、上述のＸで表される１価の芳香環含有炭化水素基から水素原子を４つ除いた基が挙げられ、例えば、上記一般式（１）におけるＹ１の説明で例示した芳香環含有炭化水素の水素原子が、Ｚ１、Ｚ２、Ｚ３、Ｚ４及びＺ５で置換された５価の基が挙げられる。
【０１１８】
上記一般式（４）で表される基におけるＹ１３で表される５価の炭素原子数２〜３５の複素環含有基としては、上述のＸで表される１価の複素環含有基から水素原子を４つ除いた基が挙げられ、例えば、上記一般式（１）におけるＹ１の説明で例示した複素環含有化合物の水素原子が、Ｚ１、Ｚ２、Ｚ３、Ｚ４及びＺ５で置換された５価の基が挙げられる。
【０１１９】
上記一般式（５）におけるＹ１４で表される６価の炭素原子数２〜３５の脂肪族炭化水素基としては、上述のＸで表される１価の脂肪族炭化水素基から水素原子を５つ除いた基が挙げられ、例えば、上記一般式（１）におけるＹ１の説明で例示した脂肪族炭化水素の水素原子が、Ｚ１、Ｚ２、Ｚ３、Ｚ４、Ｚ５及びＺ６で置換された６価の基が挙げられ、基中のメチレン基は、−Ｏ−、−Ｓ−、−ＣＯ−、−ＣＯＯ−、−ＯＣＯ−、−ＳＯ２−、−ＮＨ−又はこれらを組み合わせた基で置換されていてもよい。
【０１２０】
上記一般式（５）におけるＹ１４で表される６価の炭素原子数６〜３５の芳香環含有炭化水素基としては、上述のＸで表される１価の芳香環含有炭化水素基から水素原子を５つ除いた基が挙げられ、例えば、上記一般式（１）におけるＹ１の説明で例示した芳香環含有炭化水素の水素原子が、Ｚ１、Ｚ２、Ｚ３、Ｚ４、Ｚ５及びＺ６で置換された６価の基が挙げられる。
【０１２１】
上記一般式（５）におけるＹ１４で表される６価の炭素原子数２〜３５の複素環含有基としては、上述のＸで表される１価の複素環含有基から水素原子を５つ除いた基が挙げられ、例えば、上記一般式（１）におけるＹ１の説明で例示した複素環含有化合物の水素原子が、Ｚ１、Ｚ２、Ｚ３、Ｚ４、Ｚ５及びＺ６で置換された６価の基が挙げられる。
【０１２２】
上記Ｘは、炭素原子数１〜１２０の脂肪族炭化水素基であることが好ましく、なかでも、炭素原子数１〜１０の脂肪族炭化水素基であることが好ましい。上記Ｘが上述の基であることで、上記化合物Ａは、合成容易なものとなるからである。
【０１２３】
ｎが２〜１０である場合、上記Ｘは、炭素原子数１〜１２０の脂肪族炭化水素基であることが好ましく、特に、炭素原子数１〜１０の脂肪族炭化水素基であることが好ましい。また、上記Ｘは、炭素原子数１〜３５の脂肪族炭化水素基、炭素原子数６〜３５の芳香環含有炭化水素基又はこれらの基中のメチレン基が、−Ｏ−、−Ｓ−、−ＣＯ−、−ＣＯＯ−、−ＯＣＯ−で置換されている基も好ましく用いることができる。上記Ｘが上述の基であることで、上記化合物Ａは、４００ｎｍ付近の光の吸収性に優れるものとなるからである。また、上記化合物Ａは、揮散性の低い化合物とすることが容易であると共に、合成容易なものとなるからである。
【０１２４】
ｎが２である場合、上記Ｘは、２価の炭素原子数１〜１２０の脂肪族炭化水素基であることが好ましく、特に、２価の炭素原子数１〜１０の脂肪族炭化水素基であることが好ましく、なかでも特に２価の炭素原子数４〜１０の脂肪族炭化水素基であることが好ましく、なかでも特に、基中の水素原子及びメチレン基が置換されていない炭素原子数５〜１０の２価の脂肪族炭化水素基（無置換の炭素原子数５〜１０の２価の脂肪族炭化水素基）であることが好ましい。なかでも特に、基中の水素原子及びメチレン基が置換されていない、直鎖の、炭素原子数５〜１０の２価の脂肪族炭化水素基（直鎖であり、かつ、無置換の炭素原子数５〜１０の脂肪族炭化水素基）であることが好ましく、なかでも特に、基中の水素原子及びメチレン基が置換されていない、直鎖の、炭素原子数５〜１０のアルキレン基（直鎖であり、かつ、無置換の炭素原子数５〜１０のアルキレン基）であることが好ましい。上記Ｘが上述の基であることで、上記化合物Ａは、合成容易なものとなるからである。上記脂肪族炭化水素基は、直鎖状であっても分岐状であっても差し支えないが、直鎖状であることが好ましい。上記化合物Ａは、４００ｎｍ付近の光の吸収性に優れるものとなるからである。また、上記化合物Ａは、合成容易なものとなるからである。また、上記化合物Ａは、揮散性の低い化合物とすることが容易となるからである。
【０１２５】
また、ｎが２である場合、上記Ｘは、２価の炭素原子数１〜３５の脂肪族炭化水素基又は２価の炭素原子数６〜３５の芳香環含有炭化水素基中のメチレン基が、−Ｏ−、−Ｓ−、−ＣＯ−、−ＣＯＯ−、−ＯＣＯ−で置換されている基であることも好ましく、なかでも、二価の炭素原子数３〜２０の脂肪族炭化水素基又は２価の炭素原子数８〜２０の芳香環含有炭化水素基中のメチレン基が、−Ｏ−、−Ｓ−、−ＣＯ−、−ＣＯＯ−、−ＯＣＯ−で置換されている基であることが好ましく、なかでも特に、２価の炭素原子数５〜１５の脂肪族炭化水素基又は２価の炭素原子数１０〜２０の芳香環含有炭化水素基中のメチレン基が、−Ｏ−、−Ｓ−、−ＣＯ−、−ＣＯＯ−、−ＯＣＯ−で置換されている基であることが好ましく、なかでも特に、２価の炭素原子数５〜１５の脂肪族炭化水素基又は２価の炭素原子数１０〜２０の芳香環含有炭化水素基中のメチレン基が、−Ｏ−、−ＣＯ−、−ＣＯＯ−、−ＯＣＯ−で置換されている基であることが好ましく、なかでも特に、炭素原子数５〜１５のアルキレン基又は炭素原子数１０〜２０の、アルキレン基及びアリーレン基を組み合わせた基中のメチレン基が、−Ｏ−、−ＣＯ−、−ＣＯＯ−、−ＯＣＯ−で置換されている基であることが好ましく、なかでも特に、炭素原子数５〜１５の直鎖又は分岐のアルキレン基又は上記炭素原子数１２〜１８の、アルキレン基、アリーレン基及びアルキレン基がこの順で結合した基中のメチレン基が、−Ｏ−、−ＣＯ−、−ＣＯＯ−、−ＯＣＯ−で置換されている基であることが好ましい。
上記Ｘが上述の基であることで、上記化合物Ａは、４００ｎｍ付近の光の吸収性に優れるものとなるからである。また、上記化合物Ａは、揮散性の低い化合物とすることが容易であると共に、合成容易なものとなるからである。
【０１２６】
また、本発明においては、ｎが３である場合、上記Ｘが、３価の炭素原子数１〜３５の脂肪族炭化水素基又は該脂肪族炭化水素基中のメチレン基が、−Ｏ−、−Ｓ−、−ＣＯ−、−ＣＯＯ−、−ＯＣＯ−で置換されている基であることが好ましく、特に、３価の炭素原子数５〜１５の脂肪族炭化水素基又は該脂肪族炭化水素基中のメチレン基が、−Ｏ−、−Ｓ−、−ＣＯ−、−ＣＯＯ−、−ＯＣＯ−で置換されている基であることが好ましく、なかでも特に、３価の炭素原子数８〜１５の脂肪族炭化水素基中のメチレン基が、−Ｏ−、−Ｓ−、−ＣＯ−、−ＣＯＯ−、−ＯＣＯ−で置換されている基であることが好ましく、なかでも特に、３価の炭素原子数８〜１５の脂肪族炭化水素基中のメチレン基が、−Ｏ−、−ＣＯ−、−ＣＯＯ−、−ＯＣＯ−で置換されている基であることが好ましく、なかでも特に、炭素原子数８〜１５であり、脂肪族炭化水素中の異なる３つの炭素原子からそれぞれ１つずつの水素原子を除いた基であり、かつ、メチレン基が、−Ｏ−、−ＣＯ−、−ＣＯＯ−、−ＯＣＯ−で置換されている基であることが好ましい。上記Ｘが上述の基であることで、上記化合物Ａは、４００ｎｍ付近の光の吸収性に優れるものとなるからである。また、上記化合物Ａは、揮散性の低い化合物とすることが容易であると共に、合成容易なものとなるからである。
【０１２７】
なお、本発明においては、ｎが１である場合、上記Ｘは１価の基であるが、例えば、上記化合物Ａが一般式（Ａ１）で表される場合には、上記Ｘは、水素原子又は炭素原子数１〜４０のアルキル基等、Ｒ４の好ましい基と同様の基であることが好ましく、上記化合物Ａが一般式（Ａ２）で表される場合には、上記Ｘは、水素原子、炭素原子数１〜４０のアルキル基又は炭素原子数６〜３０のアリール基等、Ｒ３の好ましい基と同様の基であることが好ましく、上記化合物Ａが一般式（Ａ３）で表される場合には、上記Ｘは、水素原子、炭素原子数１〜４０のアルキル基等、Ｒ５５の好ましい基と同様の基であることが好ましい。上記化合物Ａは、４００ｎｍ付近の光の吸収性に優れるものとなるからである。また、上記化合物Ａは、揮散性の低い化合物とすることが容易であると共に、合成容易なものとなるからである。
【０１２８】
上記化合物Ａの具体例としては、例えば、下記式（１）〜（７５）で表される化合物が挙げられる。
【０１２９】
【化１３】
2019202815.tif 000015
【０１３０】
【化１４】
2019202815.tif 000016
【０１３１】
【化１５】
2019202815.tif 000017
【０１３２】
【化１６】
2019202815.tif 000018
【０１３３】
【化１７】
2019202815.tif 000019
【０１３４】
【化１８】
2019202815.tif 000020
【０１３５】
【化１９】
2019202815.tif 000021
【０１３６】
本発明の化合物は、上記一般式（Ａ１）で表される化合物であることが好ましく、式中のｎが２又は３であり、Ｘが炭素原子数１〜３５の脂肪族炭化水素基、炭素原子数６〜３５の芳香環含有炭化水素基又はこれらの基中のメチレン基が、−Ｏ−、−Ｓ−、−ＣＯ−、−ＣＯＯ−、−ＯＣＯ−で置換されている基であることが好ましい。上記化合物Ａは、４００ｎｍ付近の光の吸収性、揮散性の低さ及び合成容易性のバランスにより優れたものとなるからである。
【０１３７】
なかでも本発明においては、上記一般式（Ａ１）中のＲ１がシアノ基又は−ＣＯＯＲであり、Ｒが炭素原子数１〜１０のアルキル基又は炭素原子数１〜１０のアルキル基中の水素原子の１つがエチレン性不飽和基で置換された基であり、Ｒ２が水素原子であり、Ｒ３が水素原子、炭素原子数１〜１０のアルキル基又は炭素原子数６〜１５のアリール基であり、Ｘが炭素原子数１〜３５の脂肪族炭化水素基、炭素原子数６〜３５の芳香環含有炭化水素基又はこれらの基中のメチレン基が、−Ｏ−、−Ｓ−、−ＣＯ−、−ＣＯＯ−、−ＯＣＯ−で置換されている基であり、５ａが０であり、ｎが２又は３であることが好ましい。上記化合物Ａは、４００ｎｍ付近の光の吸収性、揮散性の低さ及び合成容易性のバランスにより優れたものとなるからである。
【０１３８】
さらに、上記一般式（Ａ１）で表される化合物においては、式中のＲ１がシアノ基又は−ＣＯＯＲであり、Ｒが炭素原子数１〜５のアルキル基又は炭素原子数１〜５のアルキル基中の水素原子の１つがエチレン性不飽和基で置換された基であり、Ｒ２が水素原子であり、Ｒ３が水素原子、炭素原子数１〜５のアルキル基又は炭素原子数６〜１２のアリール基であり、Ｘが、炭素原子数５〜１０の脂肪族炭化水素基、又は、炭素原子数５〜１５の脂肪族炭化水素基又は炭素原子数１０〜２０の芳香環含有炭化水素基であり、かつ、これらの基中のメチレン基が、−ＣＯＯ−又は−ＯＣＯ−で置換されている基であり、５ａが０であり、ｎが２又は３であることが好ましい。上記化合物Ａは、４００ｎｍ付近の光の吸収性、揮散性の低さ及び合成容易性のバランスにより優れたものとなるからである。
【０１３９】
また、本発明の化合物は、上記一般式（Ａ３）で表される化合物であることも好ましく、なかでも、ｎが１であり、Ｒ４が炭素原子数１〜１０のアルキル基若しくはこれらの基中の水素原子の１つがエチレン性不飽和基で置換されている基、又は炭素原子数１〜４０のアルキル基中のメチレン基の１つ若しくは２つ以上が、それぞれ独立に、−ＣＯＯ−若しくは−ＯＣＯ−で置換されており、かつ、基中の水素原子の２つ以上がエチレン性不飽和基で置換されている基である化合物であることが好ましく、特に、式中のＲ１がシアノ基又は−ＣＯＯＲであり、Ｒが炭素原子数１〜１０のアルキル基又は炭素原子数１〜１０のアルキル基中の水素原子の１つがエチレン性不飽和基で置換された基であり、Ｒ２が水素原子であり、Ｒ３が水素原子、炭素原子数１〜１０のアルキル基又は炭素原子数６〜１５のアリール基であり、Ｒ４が炭素原子数１〜１０のアルキル基若しくはこれらの基中の水素原子の１つががエチレン性不飽和基で置換されている基又は炭素原子数１〜４０のアルキル基中のメチレン基の１つ若しくは２つ以上が、それぞれ独立に、−ＣＯＯ−若しくは−ＯＣＯ−で置換されており、かつ、基中の水素原子の２つ以上がエチレン性不飽和基で置換されている基であり、Ｘが水素原子であり、５ａが０であり、ｎが１であることが好ましい。上記化合物Ａは、４００ｎｍ付近の光の吸収性、揮散性の低さ及び合成容易性のバランスにより優れたものとなるからである。
【０１４０】
さらに、上記一般式（Ａ３）で表される化合物においては、式中のＲ１がシアノ基又は−ＣＯＯＲであり、Ｒが炭素原子数１〜５のアルキル基又は炭素原子数１〜５のアルキル基中の水素原子の１つがエチレン性不飽和基で置換された基であり、Ｒ２が水素原子であり、Ｒ３が水素原子、炭素原子数１〜５のアルキル基又は炭素原子数６〜１２のアリール基であり、Ｒ４が炭素原子数１〜５のアルキル基、炭素原子数３〜１０のアルキル基中の水素原子の１つがエチレン性不飽和基で置換されている基、又は炭素原子数５〜２５のアルキル基中のメチレン基の１つ若しくは２つ以上が、それぞれ独立に、−ＣＯＯ−若しくは−ＯＣＯ−で置換されており、かつ、基中の水素原子の２つ以上がエチレン性不飽和基で置換されている基であり、Ｘが水素原子であり、５ａが０であり、ｎが１であることが好ましい。上記化合物Ａは、４００ｎｍ付近の光の吸収性、揮散性の低さ及び合成容易性のバランスにより優れたものとなるからである。
【０１４１】
上記化合物Ａの製造方法としては、所望の構造の化合物Ａを得ることができる方法であれば特に限定されない。上記製造方法としては、例えば、特開平１１−２４６６２７号公報等に記載されるような、アルデヒド構造を有する化合物（化合物（１））を準備し、化合物１にシアノ基含有化合物を添加して反応させる方法が挙げられる。上記化合物（１）としては、インドール−３−カルボキシアルデヒド構造を有する化合物等が挙げられる。また、上記シアノ基含有化合物としては、シアノ酢酸エチル又はマロノニトリル等が挙げられる。
【０１４２】
上記化合物Ａの最大吸収波長としては、４００ｎｍ付近の光を吸収可能なものであれば制限はなく、３５０ｎｍ以上４２０ｎｍ以下とすることができる。最大吸収波長は、３６０ｎｍ以上４２０ｎｍ以下であることが好ましく、３８０ｎｍ以上４１０ｎｍ以下であることが好ましく、３９０ｎｍ以上４１０ｎｍ以下であることが好ましく、３９５ｎｍ以上４０５ｎｍ以下であることが好ましい。上記最大吸収波長が上述の範囲内であることで、上記化合物Ａは、４００ｎｍ付近の光を効果的に吸収できるからである。
【０１４３】
上記最大吸収波長は、ＪＩＳ  Ｋ０１１５に準拠して吸光度を測定することで得ることができる。上記最大吸収波長は、例えば、評価用サンプルとして、化合物Ａを溶媒（クロロホルム）中に１．０×１０−５ｍｏｌ／Ｌの濃度となるように溶解したものを準備し、次いで、評価用サンプルを、石英セル（光路長１０ｍｍ、厚み１．２５ｍｍ）に充填し、吸光光度計（例えば、Ｕ−３９００(日立ハイテクサイエンス社製)を用いて吸光度を測定することで得ることができる。最大吸収波長は、２５０ｎｍ以上６００ｎｍ以下の範囲で測定されるものとすることができる。
【０１４４】
上記化合物Ａの４００ｎｍでの吸光度としては、上記化合物Ａの用途等に応じて適宜設定できるが、例えば、０．３以上であることが好ましく、なかでも、０．４以上であることが好ましく、特に、０．５以上であることが好ましい。上記化合物Ａは、４００ｎｍ付近の光を効率的に吸収可能となるからである。吸光度の測定方法としては、最大吸収波長の測定方法と同様の方法を用いることができる。
【０１４５】
上記化合物Ａの４５０ｎｍでの吸光度としては、４００ｎｍ付近の光を吸収可能なものであれば制限はなく、０．１以下とすることができ、なかでも、０．０５以下であることが好ましく、特に、０．０１以下であることが好ましい。
【０１４６】
上記化合物Ａの３５０ｎｍでの吸光度としては、４００ｎｍ付近の光を吸収可能なものであればよく、０．４以下とすることができ、なかでも、０．３以下であることが好ましく、特に、０．２以下であることが好ましい。
【０１４７】
上記化合物Ａの３００ｎｍでの吸光度としては、４００ｎｍ付近の光を吸収可能なものであればよく、０．３以下とすることができ、なかでも、０．１以下であることが好ましく、特に、０．０５以下であることが好ましい。
る。
【０１４８】
上記化合物Ａの最大吸収波長を含む吸収ピークの半値幅としては、４００ｎｍ付近の光を吸収可能なものであれば制限はなく、例えば、１００ｎｍ以下とすることができ、なかでも、８０ｎｍ以下であることが好ましく、特に、１０ｎｍ以上６０ｎｍ以下であることが好ましい。上記半値幅が上述の範囲であることで、上記化合物Ａは、４００ｎｍ付近の光を効率的に吸収可能なものとなるからである。吸収ピークの測定方法としては、最大吸収波長の測定方法と同様の方法を用いることができる。また、半値幅は、最大吸収波長を含む吸収ピークにおいて、最大吸収波長における吸光度（最大吸収ピーク）の半分となる波長の幅とすることができる。
【０１４９】
上記化合物Ａの常圧下の１０％重量減少温度としては、所望の揮散性を有するものであれば制限はなく、化合物Ａの用途等に応じて適宜設定されるものであるが、例えば、２５０℃以上であることが好ましく、なかでも、３００℃以上であることが好ましく、特に、３５０℃以上であることが好ましい。上記化合物Ａは、揮散性の低いものとなるからである。上記１０％重量減少温度の上限としては、高いほど好ましいので、特に限定されるものではないが、例えば、４５０℃以下とすることができる。
常圧下の重量減少温度は、示差熱熱重量同時測定装置を用いて、試料約５ｍｇ、窒素２００ｍＬ／ｍｉｎ雰囲気下、昇温開始温度３０℃、昇温終了温度５００℃、昇温速度１０℃／ｍｉｎで昇温した際における試料について熱減量を測定し、３０℃時点の試料重量に対して１０％減量した時点の温度を１０％重量減少温度とすることができる。示差熱熱重量同時測定装置としては、熱減量を精度良く測定できるものであればよく、例えば、エスアイアイ・ナノテクノロジー社製、型式：ＥＸＳＴＡＲ  ＴＧ／ＤＴＡ６２００を用いることができる。
【０１５０】
上記化合物Ａの吸光度維持率としては、化合物Ａの用途等に応じて適宜設定されるものであり、高いほど好ましいが、例えば、６０％以上であることが好ましく、７０％以上であることが好ましく、なかでも、８０％以上であることが好ましく、特に、９０％以上であることが好ましい。上記化合物Ａは、耐光性に優れたものとなるからである。
吸光度維持率は、下記（１）〜（３）の方法を用いることができる。
（１）化合物Ａと熱可塑性のポリメチルメタクリレート（ＰＭＭＡ）をジクロロメタン中に溶かし、シャーレに入れ、乾燥させ、評価用サンプルとして化合物Ａの濃度が３．８質量％のＰＭＭＡ膜（１００μｍ）を準備する。
（２）評価用サンプルに対して、キセノン光を２４０時間照射する。
（３）キセノン光照射前後の評価用サンプルについて、化合物Ａの上記最大吸収波長での吸光度変化を測定し、吸光度維持率（照射後吸光度／照射前吸光度）を計算する。
【０１５１】
キセノン光の照射は、例えば、キセノンウェザーメーター「アトラス・ウエザオメータＣｉ４０００」（（株）東洋精機製作所製）を用いることができる。
キセノン光の照射条件としては、以下が挙げられる。
放射照度：０．５５Ｗ／ｍ２（波長３４０ｎｍ）
試験槽内温度：６２℃
試験槽内相対湿度：５０％
【０１５２】
上記化合物Ａの用途としては、４００ｎｍ付近の光を吸収する光吸収剤として用いることができる。このような光吸収剤を用いたより具体的な用途としては、例えば、ＣＤ−Ｒ、ＤＶＤ−Ｒ、ＤＶＤ＋Ｒ、ＢＤ−Ｒ等の光学記録媒体の記録層等の光記録材料、液晶表示装置（ＬＣＤ）、プラズマディスプレイパネル（ＰＤＰ）、エレクトロルミネッセンスディスプレイ（ＥＬＤ）、陰極管表示装置（ＣＲＴ）、蛍光表示管、電界放射型ディスプレイ等の画像表示装置、分析装置、半導体装置製造用、天文観測用、光通信用、眼鏡レンズ、窓等の各種用途に用いられる光学フィルタ、インク、塗料、コーティング剤、シーリング材、光ファイバー、自動車内外装材料、建材等が挙げられる。
上記液晶表示装置（ＬＣＤ）に用いられる光学フィルタとしては、カラーフィルタ等が挙げられる。また、上記エレクトロルミネッセンスディスプレイに用いられる光学フィルタとしては、カラーフィルタ、有機エレクトロルミネッセンス素子（有機ＥＬ素子）の光劣化を防止する用途等が挙げられる。
上記用途の中でも、上記光学フィルタであることが好ましく、なかでも、有機ＥＬ素子の光劣化を防止する用途に用いられる光学フィルタであることが好ましい。上記有機ＥＬ素子を安定的に光劣化から保護可能となるからである。
【０１５３】
Ｂ．光吸収剤
次に、本発明の光吸収剤について説明する。
本発明の光吸収剤は、上述の化合物Ａを含むことを特徴とするものである。上記化合物Ａを含むことで、上記光吸収剤は、４００ｎｍ付近の光の吸収性により優れたものとなる。
以下、本発明の光吸収剤に含まれる各成分について詳細に説明する。
【０１５４】
１．化合物Ａ
上記化合物Ａの含有量としては、光吸収剤に対して所望の光吸収性を付与できるものであれば特に限定されるものではない。上記含有量としては、光吸収剤１００質量部中に、１００質量部、すなわち、上記光吸収剤が上記化合物Ａであるものとすることができる。また、上記含有量は、光吸収剤１００質量部中に、１００質量部未満、すなわち、光吸収剤が上記化合物Ａ及びその他の成分を含む組成物であっても差し支えなく、例えば、１０質量部より多く９９質量部以下とすることができ、５０質量部以上９５質量部以下であることが好ましい。
本明細書において、特に断りがない場合には、含有量は質量基準である。
【０１５５】
上記光吸収剤に含まれる上記化合物Ａの種類は、１種類のみであっても２種類以上であっても差し支えない。上記種類は、例えば、２種類以上５種類以下とすることができる。上記光吸収剤が、上記化合物Ａを２種類含む例としては、例えば、上記化合物Ａ１及び化合物Ａ２を含むもの、ｎ＝１の化合物Ａ及びｎ＝２の化合物Ａを含むもの、インドール環の水素原子を置換する置換基が、重合性基を有する化合物及び重合性基を有しない化合物を含むもの等が挙げられる。
【０１５６】
上述の化合物Ａについては、「Ａ．化合物」の項に記載の内容と同様とすることができるので、ここでの説明は省略する。
【０１５７】
２．その他の成分
上記光吸収剤は、上記化合物Ａを含むものであるが、必要に応じてその他の成分を含むものであっても構わない。このようなその他の成分としては、例えば、後述する「Ｃ．組成物」の「２．樹脂」及び「３．その他の成分」の項に記載の内容等が挙げられる。
【０１５８】
上記光吸収剤の形状は、粉末状であってもペレット状であっても差し支えない。
ペレット状である場合、上記光吸収剤の製造方法としては、例えば、押出機等を用いて、上記化合物Ａ及び樹脂を混合した後、ペレット状に成型する方法を用いることができる。
【０１５９】
Ｃ．組成物
次に、本発明の組成物について説明する。
本発明の組成物は、上述の化合物Ａと、樹脂と、を含むことを特徴とするものである。上記化合物Ａを含むことで、上記組成物は、４００ｎｍ付近の光の吸収性により優れたものとなる。
以下、本発明の組成物に含まれる各成分について詳細に説明する。
【０１６０】
１．化合物Ａ
上記化合物Ａの含有量としては、組成物に対して所望の光吸収性を付与できるものであれば特に限定されるものではない。上記含有量としては、例えば、組成物の固形分１００質量部に対して、０．０５質量部以上１０質量部以下とすることができ、０．１質量部以上５質量部以下であることが好ましい。上記含有量が上述の範囲であることで、樹脂等に効率的に４００ｎｍ付近の光の吸収能を付与できるからである。固形分とは、溶媒以外のすべての成分を含むものである。
【０１６１】
上記組成物に含まれる上記化合物Ａの種類は、１種類のみであっても２種類以上であっても差し支えない。上記種類は、例えば、２種類以上５種類以下とすることができる。
【０１６２】
上述の化合物Ａについては、「Ａ．化合物」の項に記載の内容と同様とすることができるので、ここでの説明は省略する。
【０１６３】
２．樹脂
上記組成物は、上記樹脂を含むことで、上記化合物Ａを安定的に保持可能となる。その結果、上記組成物は、例えば、上記化合物Ａを含むフィルム、成形体等の形成が容易となる。このような樹脂としては、化合物Ａを安定的に保持可能なものであればよく、例えば、重合性基を有する重合性化合物、重合性基を有しない重合体等が挙げられる。
【０１６４】
（１）重合性化合物
上記重合性化合物は、重合性基を有するものであり、重合性基同士が重合することで、高分子量化することができ、上記化合物Ａを安定的に保持可能となる。上記重合性化合物は、上記重合性基の種類、すなわち、重合反応の種類により異なるものであり、例えば、ラジカル重合性基を有するラジカル重合性化合物、カチオン重合性基を有するカチオン重合性化合物、アニオン重合性基を有するアニオン重合性化合物等が挙げられる。
【０１６５】
（１−１）ラジカル重合性化合物
ラジカル重合性化合物は、ラジカル重合性基を有するものである。
上記ラジカル重合性基としては、ラジカルにより重合可能なものであれば制限はなく、例えば、(メタ)アクリル基、ビニル基等のエチレン性不飽和基等が挙げられる。（メタ）アクリルは、アクリル及びメタクリルを含む意味で用いるものとすることができる。
上記ラジカル重合性化合物は、ラジカル重合性基を１以上有するものとすることができ、ラジカル重合性基を１つ有する単官能化合物、ラジカル重合性基を２以上有する多官能化合物を用いることができる。
【０１６６】
上記ラジカル重合性化合物としては、酸価を有する化合物、酸価を有しない化合物等を用いることができる。上記酸価を有する化合物としては、例えば、(メタ)アクリル酸等のカルボキシル基等を有する（メタ）アクリレート化合物が挙げられる。上記酸価を有しない化合物としては、エポキシアクリレート樹脂、(メタ)アクリル酸−２−ヒドロキシエチル等のカルボキシル基等を有しない（メタ）アクリレート化合物が挙げられる。
【０１６７】
上記ラジカル重合性化合物は、単独で又は２種以上を混合して使用することができる。例えば、ラジカル重合性化合物は、エチレン性不飽和基を有し、酸価を有する化合物及びエチレン性不飽和基を有し、酸価を有しない化合物を組み合わせて使用することができる。ラジカル重合性化合物は、２種以上を混合して使用する場合には、それらを予め共重合して共重合体として使用してもよい。このようなラジカル重合性化合物等としては、より具体的には、特開２０１６−１７６００９号公報に記載されるラジカル重合性化合物等が挙げられる。
【０１６８】
（１−２）カチオン重合性化合物
カチオン重合性化合物は、カチオン重合性基を有するものである。
上記カチオン重合性基としては、カチオンにより重合可能なものであれば制限はなく、例えば、エポキシ基、オキセタン基、ビニルエーテル基等が挙げられる。カチオン重合性化合物としては、例えば、エポキシ基を有するエポキシ化合物及びオキセタン基を有するオキセタン化合物等の環状エーテル基を有する化合物、並びにビニルエーテル基を有するビニルエーテル化合物等が挙げられる。
【０１６９】
上記カチオン重合性化合物は、カチオン重合性基を１以上有するものとすることができ、カチオン重合性基を１つ有する単官能化合物、カチオン重合性基を２以上有する多官能化合物を用いることができる。このようなカチオン重合性化合物等としては、より具体的には、特開２０１６−１７６００９号公報に記載されるカチオン重合性化合物等が挙げられる。
カチオン重合性化合物は、２種以上を混合して使用する場合には、それらを予め共重合して共重合体として使用してもよい。
カチオン重合性化合物は、光カチオン開始剤、熱カチオン開始剤等のカチオン開始剤と共に用いることができる。
【０１７０】
（１−３）アニオン重合性化合物
アニオン重合性化合物は、アニオン重合性基を有するものである。
上記アニオン重合性基としては、アニオンにより重合可能なものであればよく、エポキシ基、ラクトン基等が挙げられる。上記アニオン重合性化合物としては、例えば、エポキシ基を有するエポキシ化合物、ラクトン基を有するラクトン化合物、(メタ)アクリル基を有する化合物等が挙げられる。
上記アニオン重合性化合物は、アニオン重合性基を１以上有するものとすることができ、上記重合性基を１つ有する単官能化合物、上記重合性基を２以上有する多官能化合物を用いることができる。
上記ラクトン化合物としては、β−プロピオラクトン、ε−カプロラクトン等が挙げられる。
エポキシ化合物としては、上記カチオン重合性化合物として例示したエポキシ化合物を用いることができる。また、(メタ)アクリル基を有する化合物としては、上記ラジカル重合性化合物として例示したものを用いることができる。
アニオン重合性化合物は、２種以上を混合して使用する場合には、それらを予め共重合して共重合体として使用してもよい。
【０１７１】
（２）重合性基を有しない重合体
上記重合体は、重合性基を有しないものである。
このような重合体としては、繰り返し構造を含むものであればよく、感光性を有する感光性樹脂、感光性を有しない非感光性樹脂等が挙げられる。
【０１７２】
（２−１）感光性樹脂
上記感光性樹脂は、感光性を有するものであり、例えば、酸発生剤と共に用いられ、酸の作用でエステル基またはアセタール基等の化学結合の切断等、現像液に対する溶解性が増加する方向に変化するポジ型樹脂が挙げられる。ポジ型樹脂としては、例えば、特開２０１６−８９０８５号公報に記載のレジストベース樹脂または化合物等を用いることができる。
【０１７３】
（２−２）非感光性樹脂
上記非感光性樹脂としては、感光性を有しないものであればよく、例えば、ポリカーボネート（ＰＣ）、ポリエチレンテレフタレート（ＰＥＴ）、ポリエーテルサルホン、ポリビニルブチラール、ポリビニルピロリドン、ポリビニルアルコール、ポリ塩化ビニル、スチレン−ブタジエンコポリマー、ポリスチレン、ポリフェニレンエーテル、ポリアミド、ポリアミドイミド、ポリエーテルイミド、ノルボルネン系樹脂、アクリル樹脂、ポリメタクリル酸メチル等のメタクリル樹脂、イソブチレン無水マレイン酸共重合樹脂、環状オレフィン系等の熱可塑性樹脂が挙げられる。また、ゼラチン、カゼイン、澱粉、セルロース誘導体、アルギン酸等の天然高分子材料も用いることができる。さらに、上記重合性化合物の重合物も用いることができる。すなわち、上記組成物は、上記化合物Ａと、重合性化合物とを含む組成物の硬化物であってもよい。
【０１７４】
（２−３）重合体
上記重合体の重量平均分子量（Ｍｗ）は、組成物の用途等に応じて適宜設定されるものであるが、例えば、１５００以上とすることができ、１５００以上３０００００以下とすることができる。
上記重量平均分子量Ｍｗは、例えば、東ソー（株）製のＨＬＣ−８１２０ＧＰＣを用い、溶出溶媒を０．０１モル／リットルの臭化リチウムを添加したＮ−メチルピロリドンとし、校正曲線用ポリスチレンスタンダードをＭｗ３７７４００、２１０５００、９６０００、５０４００、２０６５０、１０８５０、５４６０、２９３０、１３００、５８０（以上、Ｐｏｌｙｍｅｒ  Ｌａｂｏｒａｔｏｒｉｅｓ社製  Ｅａｓｉ  ＰＳ−２シリーズ）及びＭｗ１０９００００（東ソー（株）製）とし、測定カラムをＴＳＫ−ＧＥＬ  ＡＬＰＨＡ−Ｍ×２本（東ソー（株）製）として測定して得ることができる。測定温度は４０℃とすることができ、流速は１．０ｍＬ／分とすることができる。
【０１７５】
（３）その他の樹脂
上記樹脂としては、シリコン系、ウレタン系、アクリル系等の粘着剤、ポリビニルブチラール接着剤、エチレン−酢酸ビニル系接着剤等の公知の粘接着剤も用いることができる。上記粘接着剤を用いる場合、必要に応じて、硬化剤として、金属キレート系、イソシアネート系、エポキシ系等の架橋剤を用いることができる。
【０１７６】
（４）その他
上記組成物は、上述の化合物Ａと、樹脂と、を含むものであり、化合物Ａ及び樹脂は、共有結合により結合していないものを用いることができるが、共有結合により結合しているものであってもよい。
例えば、樹脂として、その構造中にエポキシ基、アミノ基、カルボキシル基およびヒドロキシル基等の反応性官能基を備えるアクリル樹脂又はメタクリル樹脂を挙げることができ、この樹脂に対して、上記反応性官能基と反応して共有結合を形成可能な基を有する化合物Ａを反応させ化合物Ａ及び樹脂の結合体として用いることができる。
例えば、後述する実施例１において１，８−ジブロモオクタンの代わりに、３−ブロモプロピオン酸等を付加して、カルボキシル基を有する化合物Ａを作成し、これを、水酸基を有する樹脂に結合することができる。
また、化合物Ａとして、水酸基を有する化合物を用い、これをエポキシ基、アミノ基、カルボキシル基等を有する樹脂に結合することもできる。
上記反応性官能基を有する樹脂としては、重合性基を有するものであってもよく、重合性基を有しないものであってもよい。
また、上記反応性官能基を有する樹脂としては、重合体を用いることができる。このような重合体の重量平均分子量としては、上記「（２）重合性基を有しない重合体」の項に記載の内容と同様とすることができる。
上記反応性官能基を有する樹脂として用いることができる、反応性官能基を有する重合体の具体例としては、東亞合成社製のＡＲＵＦＯＮ  ＵＧ−４０３５、ＡＲＵＦＯＮ  ＵＧ−４０１０、ＡＲＵＦＯＮ  ＵＧ−４０７０、ＡＲＵＦＯＮ  ＵＨ−２０００、ＡＲＵＦＯＮ  ＵＨ−２０４１、ＡＲＵＦＯＮ  ＵＨ−２１７０、ＡＲＵＦＯＮ  ＵＰ−１０００などが挙げられる。
【０１７７】
３．その他の成分
上記組成物は、上記化合物Ａを含むものであるが、必要に応じてその他の成分を含むものであってもよい。このような成分としては、紫外線吸収剤、開始剤等が挙げられる。
【０１７８】
（１）紫外線吸収剤
上記組成物は、紫外線吸収剤を含むことで、紫外線領域から４００ｎｍ付近までの高エネルギーの光を安定的に吸収可能となる。その結果、上記組成物は、例えば、有機ＥＬ素子の劣化防止のために用いられる光学フィルタとして用いた場合には、効果的に劣化を防止可能となる。
上記紫外線吸収剤としては、紫外線吸収剤として一般的に用いられるものを用いることができる。例えば、最大吸収波長が、３５０ｎｍ未満であるものを好ましく用いることができる。最大吸収波長の測定方法については、上記「Ａ．化合物」の項に記載の方法と同様とすることができる。
【０１７９】
上記紫外線吸収剤としては、具体的には、特開２０１７−００８２２１号公報に記載の２−ヒドロキシベンゾフェノン類、２−（２’−ヒドロキシフェニル）ベンゾトリアゾール類、ベンゾエート類及びトリアリールトリアジン類等や、特開２００２−９７２２４号公報に記載のベンゾトリアゾール系紫外線吸収剤及びベンゾフェノン系紫外線吸収剤等が挙げられる。
また、上記紫外線吸収剤としては、加熱処理等により、紫外線吸収能が発現する潜在性紫外線吸収剤も用いることができる。このような潜在性紫外線吸収剤としては、例えば、国際公開第２０１４／０２１０２３号公報に記載の潜在性添加剤として記載されるものを用いることができる。
【０１８０】
上記紫外線吸収剤の含有量としては、組成物に所望の紫外線吸収性を付与できるものであれば制限はなく、例えば、上記化合物Ａの含有量として記載した内容と同様とすることができる。上記紫外線吸収剤の化合物Ａに対する質量割合（紫外線吸収剤／化合物Ａ）としては、組成物に所望の光吸収性を付与できるものであれば差し支えなく、１以上でも１以下でも問題なく、例えば、０．１以上１０以下とすることができる。
【０１８１】
（２）開始剤
上記組成物は、開始剤を含むことで、例えば、硬化性組成物として用いることが容易となる。
このような開始剤としては、重合性化合物を重合可能なものであればよく、例えば、ラジカル重合性化合物と共に添加し得るラジカル重合開始剤、カチオン重合性化合物共に添加し得る、又は感光性化合物と共に酸発生剤として添加し得るカチオン重合開始剤、アニオン重合性化合物と共に添加し得るアニオン重合開始剤等が挙げられる。
上記ラジカル重合開始剤及びカチオン重合開始剤等としては、より具体的には、特開２０１６−１７６００９号公報に記載されるラジカル重合開始剤及びカチオン開始剤等を用いることができる。また、上記アニオン重合開始剤等としては、より具体的には、特開２０１７−０７３３８９号公報に記載される光アニオン重合開始剤、熱アニオン重合開始剤等が挙げられる。
【０１８２】
（３）その他
上記その他の成分としては、紫外線吸収剤、開始剤以外の成分も含むことができ、例えば、溶媒、着色剤、無機化合物、着色剤、無機化合物等を分散させる分散剤、連鎖移動剤、増感剤、界面活性剤、シランカップリング剤等の添加剤が挙げられる。上記添加剤については、公知の材料を用いることができ、例えば、国際公開第２０１４／０２１０２３号公報に記載のものを用いることができる。
なお、溶媒は、上記各成分を溶解または分散可能な溶剤を含んでもよい。溶媒としては、２５℃、大気圧下で液状であり、組成物の各成分を分散または溶解可能なものである。また、溶媒は、化合物Ａ及び樹脂等と反応しないものである。したがって、例えば、重合性化合物に分類されるものは、２５℃、大気圧下で液状であっても、本発明の組成物においては、溶媒に該当しない。
また、上記その他の成分としては、消光剤、光安定剤も含むことができる。
上記消光剤及び光安定剤としては、例えば、特開２０１６−１６０３８７号公報に記載のニッケル誘導体等の消光剤、ヒンダードアミン化合物（ＨＡＬＳ）等が挙げられる。
【０１８３】
４．組成物
上記組成物の製造方法としては、上記各成分を分散性良く混合できる方法であれば制限はなく、公知の攪拌手段により混合する方法を用いることができる。例えば、樹脂が熱可塑性樹脂である場合には、押出機等を用いて樹脂を可塑化させながら樹脂及び化合物Ａを混合する方法を用いることができる。また、樹脂として重合性化合物の重合物を含む場合には、上記化合物Ａ及び重合性化合物、必要に応じて開始剤を含む組成物を準備した後、上記組成物に対して硬化処理する方法が挙げられる。硬化処理としては、開始剤として光重合開始剤を含む場合には、露光処理を挙げることができ、開始剤として熱重合開始剤を含む場合には、加熱処理が挙げられる。
【０１８４】
上記組成物の用途としては、上記「１．化合物Ａ」の項に記載の内容と同様とすることができる。
【０１８５】
Ｄ．光学フィルタ
次に、本発明の光学フィルタについて説明する。
本発明の光学フィルタは、上述の化合物Ａを含む光吸収層を有することを特徴とするものである。上記光吸収層が上記化合物Ａを含むことで、上記光学フィルタは、４００ｎｍ付近の光の吸収性により優れたものとなる。
以下、本発明の光学フィルタに含まれる光吸収層について詳細に説明する。
【０１８６】
１．光吸収層
上記光吸収層は、上記化合物Ａを含むものである。
上記化合物Ａ及びその含有量等については、上記「Ｃ．組成物」の項に記載の内容と同様とすることができるため、ここでの説明は省略する。
上記光吸収層は、化合物Ａを含むものであれば制限はなく、樹脂を含むものであっても差し支えない。また、化合物Ａ及び樹脂以外に、必要に応じてその他の成分を含むものであっても構わない。このような樹脂及びその他の成分については、上記「Ｃ．組成物」の項に記載の「２．樹脂」、「３．その他の成分」の項に記載の内容と同様とすることができる。
【０１８７】
上記光吸収層の平面視形状、面積及び厚み等の形状については、光学フィルタの用途等に応じて適宜設定することができる。
上記光吸収層の形成方法としては、所望の形状、厚みの光吸収層を形成可能なものであればよく、公知の塗膜の形成方法を用いることができる。上記形成方法としては、例えば、上記「Ｃ．組成物」の項に記載の組成物を塗布して、塗膜に対して乾燥処理、硬化処理等を行う方法を用いることができる。
【０１８８】
２．光学フィルタ
上記光学フィルタは、上記光吸収層のみを含むものであっても、上記光吸収層以外のその他の層を含むものであっても差し支えない。上記その他の層としては、透明支持体、下塗り層、反射防止層、ハードコート層、潤滑層、粘着剤層等が挙げられる。このような各層の内容及びその形成方法等については、光学フィルタに一般的に用いられるものとすることができ、例えば、特開２０１１−１４４２８０号公報、国際公開第２０１６／１５８６３９号等に記載の内容と同様とすることができる。
上記光吸収層は、例えば、上記透明支持体及び任意の各層の間を接着する接着層等として用いられるものであっても構わない。その際には、上記光学フィルタは、接着層としての光吸収層の表面に、易密着したポリエチレンテレフタレートフィルム等の公知のセパレータフィルムを設けることもできる。
【０１８９】
上記光学フィルタは、画像表示装置用として用いる場合、通常ディスプレイの前面に配置することができる。例えば、光学フィルタをディスプレイの表面に直接貼り付けても問題はなく、ディスプレイの前に前面板や電磁波シールドが設けられている場合は、前面板又は電磁波シールドの表側（外側）又は裏側（ディスプレイ側）に光学フィルタを貼り付けることができる。また、画像表示装置に含まれる各部材、例えば、カラーフィルタ、偏光板等の光学部材として用いることもできる。さらに、上記画像表示装置に含まれる各部材に直接積層されるものであっても構わない。
【０１９０】
本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１９１】
以下、実施例及び比較例を挙げて本発明を更に詳細に説明するが、本発明はこれらの実施例等に限定されるものではない。【０１９２】
［実施例１］
インドール−３−カルボキシアルデヒド（０．０４４ｍｏｌ）及び炭酸カリウム（０．０５０ｍｏｌ）をＤＭＦ（２５ｍＬ）に加え、１，８−ジブロモオクタン（０．０２０ｍｏｌ）を滴下した。８０℃で９時間加熱した後、反応液を酢酸エチルで抽出し、油層を水洗した。油層からの析出物をろ過し、メタノールで洗浄して、中間体を得た。
次いで、中間体（０．０１０ｍｏｌ）、マロノニトリル（０．０２２ｍｏｌ）、ピペリジン（０．００２０ｍｏｌ）をエタノール（５０ｍＬ）に加え、８０℃で５時間加熱した。反応液をエタノールで希釈して析出物をろ過し、乾燥して、下記式（１１）で表される化合物（以下、化合物１１と称する場合がある。）を得た。
得られた固体が目的物であることは、１Ｈ−ＮＭＲおよびＩＲにて確認した。
得られた化合物の１Ｈ−ＮＭＲ及びＩＲ測定結果を下記表１及び表２に示す。【０１９３】
［実施例２］
１，８−ジブロモオクタンの代わりに、５−ブロモ−１−ペンテンを用い、マロノニトリルの代わりにシアノ酢酸エチルを用いた以外は、実施例１と同様にして、下記式（４０）で表される化合物（以下、化合物４０と称する場合がある。）を得た。
得られた固体が目的物であることは、１Ｈ−ＮＭＲおよびＩＲにて確認した。【０１９４】
［実施例３］
マロノニトリルの代わりにシアノ酢酸エチルを用いた以外は、実施例１と同様にして、下記式（４１）で表される化合物（以下、化合物４１と称する場合がある。）を得た。
得られた固体が目的物であることは、１Ｈ−ＮＭＲおよびＩＲにて確認した。【０１９５】
［実施例４］
インドール−３−カルボキシアルデヒドの代わりに２−メチルインドール−３−カルボキシアルデヒド、１，８−ジブロモオクタンの代わりにヨードエタンを用い、マロノニトリルの代わりにシアノ酢酸アリルを用いた以外は、実施例１と同様にして、下記式（６２）で表される化合物（以下、化合物６２と称する場合がある。）を得た。
得られた固体が目的物であることは、１Ｈ−ＮＭＲおよびＩＲにて確認した。【０１９６】
［実施例５］
インドール−３−カルボキシアルデヒドの代わりに２−フェニルインドール−３−カルボキシアルデヒド、１，８−ジブロモオクタンの代わりにメタクリル酸２-ブロモエチルを用いた以外は、実施例１と同様にして、下記式（６４）で表される化合物（以下、化合物６４と称する場合がある。）を得た。
得られた固体が目的物であることは、１Ｈ−ＮＭＲおよびＩＲにて確認した。【０１９７】
［実施例６］
１，８−ジブロモオクタンの代わりに、３−ブロモプロピオン酸を用いた以外は、実施例１と同様にして化合物を得た。
次いで、得られた化合物、トリメチロールエタン（０．０１０ｍｏｌ）及び４−（ジメチルアミノ）ピリジン（０．０１０ｍｏｌ）をジクロロメタン（５０ｍＬ）加え、０℃に冷却した。そこにジシクロヘキシルカルボジイミド（０．０３５ｍｏｌ）を撹拌しながら加えた。その後、室温まで昇温し、５時間撹拌した。反応液から析出物をろ別し、ろ液を希塩酸、飽和炭酸水素ナトリウム水溶液で洗浄した。有機層を減圧下で脱溶媒し、メタノールで晶析した。析出物をろ過し、乾燥して、下記式（６８）で表される化合物（以下、化合物６８と称する場合がある。）を得た。
得られた固体が目的物であることは、１Ｈ−ＮＭＲおよびＩＲにて確認した。【０１９８】
【化２０】
2019202815.tif 000022
【０１９９】
【表１】
2019202815.tif 000023
【０２００】
【表２】
2019202815.tif 000024
【０２０１】
［実施例１０１］
１，８−ジブロモオクタンの代わりに、３−ブロモプロピオン酸を用いた以外は、実施例１と同様にして得られた化合物（０．０２０ｍоｌ）に、１，４−ベンゼンジメタノール（０．０１０ｍｏｌ）、ＴＨＦ（５０ｍＬ）、４−（ジメチルアミノ）ピリジン（０．０１０ｍｏｌ）を入れ、０℃に冷却した。そこにジシクロヘキシルカルボジイミド（０．０３５ｍｏｌ）を撹拌しながら加えた。溶媒を留去し、シリカカラム（クロロホルム／メタノール=１０／１）で精製後、メタノールで再結晶し、乾燥して、下記式（１０１）で表される化合物（以下、化合物１０１と称する場合がある。）を得た。
得られた固体が目的物であることは、１Ｈ−ＮＭＲおよびＩＲにて確認した。【０２０２】
［実施例１０２］
１，４−ベンゼンジメタノールの代わりに１，３−プロパンジオールを用いた以外は、実施例１０１と同様にして、下記式（１０２）で表される化合物（以下、化合物１０２と称する場合がある。）を得た。
得られた固体が目的物であることは、１Ｈ−ＮＭＲおよびＩＲにて確認した。【０２０３】
［実施例１０３］
１，４−ベンゼンジメタノールの代わりに２−ヒドロキシ−３−アクリロイロキシプロピルメタクリレートを用いた以外は、実施例１０１と同様にして、下記式（１０３）で表される化合物（以下、化合物１０３と称する場合がある。）を得た。
得られた固体が目的物であることは、１Ｈ−ＮＭＲおよびＩＲにて確認した。【０２０４】
［実施例１０４］
１，４−ベンゼンジメタノールの代わりにペンタエリスリトールトリアクリレートを用いた以外は、実施例１０１と同様にして、下記式（１０４）で表される化合物（以下、化合物１０４と称する場合がある。）を得た。【０２０５】
【化２１】
2019202815.tif 000025
【０２０６】
【表３】
2019202815.tif 000026
【０２０７】
【表４】
2019202815.tif 000027
【０２０８】
［比較例１］
下記一般式（Ｂ１）で表される化合物（以下、化合物Ｂ１）を準備した。【０２０９】
【化２２】
2019202815.tif 000028
【０２１０】
［評価１］
実施例及び比較例の化合物について、吸光スペクトル測定、常圧下の１０％重量減少温度及び吸光度維持率について評価を行った。【０２１１】
１．吸光スペクトル
実施例及び比較例の化合物の吸光度を、ＪＩＳ  Ｋ０１１５に準拠して測定した。
具体的には、溶媒（クロロホルム）中に１．０×１０−５ｍｏｌ／Ｌの濃度となるように溶解し、評価用サンプルを得た。次に、得られた評価用サンプルを、石英セル（光路長１０ｍｍ、厚み１．２５ｍｍ）に充填し、吸光光度計（例えば、Ｕ−３９００(日立ハイテクサイエンス社製)を用いて各波長における吸光度を測定した。実施例１及び比較例１の化合物の測定結果を、それぞれ図１及び図２に示す。また、実施例１の化合物である化合物１１、実施例１０３の化合物である化合物１０３及び比較例の化合物である化合物Ｂ１の最大吸収波長、半値幅及び各波長での吸光度の測定結果を、下記表３に示す。吸光度測定は、２５０ｎｍ以上６００ｎｍ以下の範囲で測定した。【０２１２】
２．常圧下の１０％重量減少温度
実施例及び比較例の化合物について下記条件で１０％重量減少温度を測定した。結果を下記表４に示す。１０％重量減少温度が高いほど、揮散性が低いことを示す。【０２１３】
（１０％重量減少温度の測定条件）
示差熱熱重量同時測定装置として、エスアイアイ・ナノテクノロジー社製、型式：ＥＸＳＴＡＲ  ＴＧ／ＤＴＡ６２００を用いた。
測定条件は、試料約５ｍｇ、窒素２００ｍＬ／ｍｉｎ雰囲気下、常圧下で、昇温開始温度３０℃、昇温終了温度５００℃、昇温速度１０℃／ｍｉｎで昇温した際における試料について熱減量を測定し、３０℃時点の試料重量に対して１０％減量した時点の温度を１０％重量減少温度とした。【０２１４】
３．吸光度維持率
実施例及び比較例の化合物について、下記条件で吸光度維持率を測定し、下記評価基準で評価した。結果を下記表５に示す。吸光度維持率が高いほど、耐光性に優れることを示す。
＜評価基準＞
○：６０％超
△：５５％以上６０％以下
×：５５％未満【０２１５】
（吸光度維持率測定条件）
吸光度維持率は、下記（１）〜（３）をこの順で行う方法を用いた。
（１）化合物を３．８質量％添加したポリメチルメタクリレート（ＰＭＭＡ）膜（１００μｍ）を準備し、評価用サンプルとする。
（２）評価用サンプルに対して、キセノン光を２４０時間照射する。
（３）キセノン光照射前後の評価用サンプルの化合物Ａの最大吸収波長での吸光度変化を測定し、吸光度維持率（照射後吸光度／照射前吸光度）を計算する。
なお、キセノン光の照射は、キセノンウェザーメーター「アトラス・ウエザオメータＣｉ４０００」（（株）東洋精機製作所製）を用いた。
また、キセノン光照射条件は、以下の条件を用いた。【０２１６】
（キセノン光照射条件）
放射照度：０．５５Ｗ／ｍ２（波長３４０ｎｍ）
試験槽内温度：６２℃
試験槽内相対湿度：５０％【０２１７】
【表５】
2019202815.tif 000029
【０２１８】
【表６】
2019202815.tif 000030
【０２１９】
【表７】
2019202815.tif 000031
【０２２０】
［評価２］
実施例及び比較例の化合物を用いた重合性組成物について、硬化性、化合物と樹脂との相溶性、硬化時のアウトガス及び硬化物の吸光度維持率について評価を行った。【０２２１】
（重合性組成物の調製）
トリメチロールプロパントリアクリレート４２質量部、ビスフェノールＡタイプエポキシアクリレート（ダイセル・オルネクス社製  ＥＢ３７００）１６質量部、トリプロピレングリコールジアクリレート４２質量部、レベリング剤（ＳＨ−２９Ａ）０．５質量部及びラジカル開始剤（Ｉｒｇａｃｕｒｅ  ９０７）５質量部を混合した後、化合物Ａ又は化合物Ｂ１  ５質量部とＮ，Ｎ−ジメチルアセトアミド（ＤＭＡｃ）５０質量部とを混合した溶液を添加し、４０℃で１０分間攪拌して重合性組成物を調製した。【０２２２】
１．硬化性
ガラス基板上に上記重合性組成物をスピンコート（５００ｒｐｍ、７秒間）し、ホットプレートを用いて、９０℃で１２０秒間プリベークを行った。光源として高圧水銀ランプ（２０ｍＷ/ｃｍ２）を用いて２００ｍＪ／ｃｍ２露光し、評価用塗膜を得た。
得られた評価用塗膜についてタックの有無を確認し、下記評価基準で硬化性を評価した。結果を下記表６に示す。
＜評価基準＞
〇：タックフリーである。
×：タックが残っている。
タックが少ない程、化合物Ａによる重合性組成物の硬化阻害が少ないと判断できる。また、その結果、安定的に化合物Ａが保持された硬化物が得られると判断できる。【０２２３】
２．相溶性
化合物Ａ又は化合物Ｂ１  ５質量部とＤＭＡｃ５〜１５０質量部とを混合した溶液を用いた以外は、上記重合性組成物の調製と同様にして重合性組成物を得た。得られた重合性組成物を目視で観察した際に、化合物Ａ又は化合物Ｂ１の析出がない重合性組成物を調製するために必要となるＤＭＡｃの添加量から、化合物Ａ又は化合物Ｂ１と樹脂との相溶性を下記評価基準で評価した。結果を下記表６に示す。
〇：ＤＭＡｃの添加量が１０質量部未満である。
△：ＤＭＡｃの添加量が１０質量部以上１００質量部未満である。
×：ＤＭＡｃの添加量が１００質量部以上である。
ＤＭＡｃの添加量が少ない程、化合物Ａは樹脂との相溶性に優れると判断できる。また硬化物中で化合物Ａがより均一に分散保持されることで、所望の波長の光を安定的に吸収可能な硬化物が得られると判断できる。【０２２４】
３．アウトガス
ガラス基板上に上記重合性組成物をスピンコート（５００ｒｐｍ、７秒間）し、ホットプレートを用いて、９０℃で１２０秒間プリベークを行った。光源として高圧水銀ランプ（２０ｍＷ/ｃｍ２）を用いて２００ｍＪ／ｃｍ２露光し、硬化膜を得た。
この硬化膜の上に０．７ｍｍのスペーサーとガラス基板を設置し、ホットプレートを用いて２３０℃２時間加熱した。
加熱後、硬化膜の上に設置したガラス基板の吸収スペクトル（４００ｎｍ）を測定した。４００ｎｍの吸光度から、アウトガス性を下記基準で評価した。結果を下記表６に示す。
〇：４００ｎｍの吸光度が０．１未満である。
△：４００ｎｍの吸光度が０．１以上０．５未満である。
×：４００ｎｍの吸光度が０．５以上である。
４００ｎｍの吸光度が低いほど、化合物Ａの揮散性が低く、硬化物で安定的に化合物Ａが保持されていると判断できる。【０２２５】
４．硬化物の吸光度維持率
上記「１．硬化性」の評価と同様の方法により作製した評価用塗膜を、評価用サンプルの代わりに用いた以外は、上記［評価１］の「１．吸光度維持率」と同様の条件で吸光度維持率を求めた。得られた吸光度維持率から、硬化物の吸光度維持率を下記評価基準で評価した。結果を下記表６に示す。
〇：６０％超
△：５５％以上６０％以下
×：５５％未満
なお、吸光度維持率が高い程、硬化物中の化合物Ａの揮散性が低く、硬化物中で安定的に化合物Ａが保持されていると判断できる。【０２２６】
【表８】
2019202815.tif 000032
【０２２７】
［まとめ］
表３及び図１より、実施例１の化合物１１は、例えば、４００ｎｍでの吸光度が比較例１の化合物Ｂ１と比べて高く、４００ｎｍ付近の光の吸収性に優れることが確認できた。  表４より、実施例１の化合物１１及び実施例１０１〜１０３の化合物１０１〜１０３は、耐熱性に優れたものであることが確認できた。
表５より、実施例の化合物は、吸光度維持率に優れたものであることが確認できた。
表６より、実施例の化合物を用いた重合性組成物は、硬化性、化合物と樹脂との相溶性に優れ、化合物Ａの揮散性が低く、硬化物の吸光度維持率に優れたものであることが確認できた。
以上の結果より、化合物Ａ及び樹脂を含む組成物は、４００ｎｍ付近の光を安定的に吸収し、例えば、この組成物を光学フィルタとして用いた場合には、４００ｎｍ付近の光の透過を安定的に阻止できることが確認できた。
【産業上の利用可能性】
【０２２８】
本発明は、４００ｎｍ付近の光の吸収性に優れた化合物を提供できるという効果を奏する。
【図１】
2019202815.tif 000036
【図２】
2019202815.tif 000037
【国際調査報告】
2019202815.tif 000038
2019202815.tif 000039
2019202815.tif 000040
2019202815.tif 000041
2019202815.tif 000042
2019202815.tif 000043
2019202815.tif 000044
2019202815.tif 000045
2019202815.tif 000046